(57)【要約】      （修正有）【課題】蛍光量子収率の低下を抑制可能なカラーフィルタ用インクジェットインクを提供すること。【解決手段】発光性ナノ結晶粒子と、亜リン酸トリエステル化合物と、を含有する、カラーフィルタ用インクジェットインク。【選択図】図１
2019086743.tif 000002
【特許請求の範囲】
【請求項１】
発光性ナノ結晶粒子と、
亜リン酸トリエステル化合物と、を含有する、カラーフィルタ用インクジェットインク。
【請求項２】
前記亜リン酸トリエステル化合物が、下記式（２）で表される化合物である、請求項１に記載のインクジェットインク。
【化１】
2019086743.tif 000011
［式中、Ｒ１、Ｒ２及びＲ３は、それぞれ独立に１価の炭化水素基を表す。］
【請求項３】
有機リガンドを更に含有し、
前記発光性ナノ結晶粒子及び前記有機リガンドの含有量の合計が、前記インクジェットインクの不揮発分の質量を基準として、１０質量％以上である、請求項１又は２に記載のインクジェットインク。
【請求項４】
光散乱性粒子を更に含有する、請求項１〜３のいずれか一項に記載のインクジェットインク。
【請求項５】
前記光散乱性粒子の平均粒子径は０．０５〜１．０μｍである、請求項４に記載のインクジェットインク。
【請求項６】
前記光散乱性粒子は、酸化チタン、アルミナ、酸化ジルコニウム、酸化亜鉛、炭酸カルシウム、硫酸バリウム、チタン酸バリウム及びシリカからなる群より選択される少なくとも１種を含む、請求項４又は５に記載のインクジェットインク。
【請求項７】
高分子分散剤を更に含有する、請求項１〜６のいずれか一項に記載のインクジェットインク。
【請求項８】
前記高分子分散剤の重量平均分子量は１０００以上である、請求項７に記載のインクジェットインク。
【請求項９】
熱硬化性樹脂を更に含有する、請求項１〜８のいずれか一項に記載のインクジェットインク。
【請求項１０】
前記熱硬化性樹脂が、アルカリ不溶性である、請求項９に記載のインクジェットインク。
【請求項１１】
光重合性化合物を更に含有する、請求項１〜８のいずれか一項に記載のインクジェットインク。
【請求項１２】
前記光重合性化合物が、アルカリ不溶性である、請求項１１に記載のインクジェットインク。
【請求項１３】
アルカリ不溶性の塗布膜を形成可能である、請求項１〜１２のいずれか一項に記載のインクジェットインク。
【請求項１４】
表面張力が２０〜４０ｍＮ／ｍである、請求項１〜１３のいずれか一項に記載のインクジェットインク。
【請求項１５】
４０℃における粘度が１〜１５ｍＰａ・ｓである、請求項１〜１４のいずれか一項に記載のインクジェットインク。
【請求項１６】
沸点が１８０℃以上である溶剤を更に含有する、請求項１〜１５のいずれか一項に記載のインクジェットインク。
【請求項１７】
複数の画素部を備える光変換層であって、
前記複数の画素部は、請求項１〜１６のいずれか一項に記載のインクジェットインクの硬化物を含む画素部を有する、光変換層。
【請求項１８】
前記複数の画素部間に設けられた遮光部を更に備え、
前記複数の画素部は、
前記硬化物を含み、且つ、前記発光性ナノ結晶粒子として、４２０〜４８０ｎｍの範囲の波長の光を吸収し６０５〜６６５ｎｍの範囲に発光ピーク波長を有する光を発する発光性ナノ結晶粒子を含有する、第１の画素部と、
前記硬化物を含み、且つ、前記発光性ナノ結晶粒子として、４２０〜４８０ｎｍの範囲の波長の光を吸収し５００〜５６０ｎｍの範囲に発光ピーク波長を有する光を発する発光性ナノ結晶粒子を含有する、第２の画素部と、
を有する、請求項１７に記載の光変換層。
【請求項１９】
前記複数の画素部は、４２０〜４８０ｎｍの範囲の波長の光に対する透過率が３０％以上である第３の画素部を更に有する、請求項１８に記載の光変換層。
【請求項２０】
請求項１７〜１９のいずれか一項に記載の光変換層を備える、カラーフィルタ。
【発明の詳細な説明】
【技術分野】
【０００１】
本発明は、カラーフィルタ用インクジェットインク、光変換層及びカラーフィルタに関する。
【背景技術】
【０００２】
量子ドット、量子ロッド、その他の無機蛍光体粒子等の発光性ナノ結晶粒子は、例えば、光変換部材として、液晶表示装置等のディスプレイに利用されている。近年、量子ドット等を含む光変換部材について、光学特性等を向上させる様々な技術が提案されている。
【０００３】
例えば、特許文献１には、励起光により励起されて蛍光を発光する量子ドットと、ラジカル重合性化合物および開環重合性化合物の少なくとも一方と、亜リン酸トリエステルと、を含む量子ドット含有重合性組成物によって、高温で保管した後に発光強度が低下しにくい、波長変換部材の製造が可能となることが開示されている。
【０００４】
ところで、液晶表示装置等のディスプレイにおけるカラーフィルタ画素部は、フォトリソグラフィ法、インクジェット法により、製造することができる。フォトリソグラフィ法でのカラーフィルタの製造方法では、その製造方法の特徴から、比較的高価な発光性ナノ結晶粒子を含めた画素部以外のレジスト材料が無駄になるという欠点がある。このような状況下、上記のようなレジスト材料の無駄をなくすため、インクジェット法により、光変換基板画素部を形成することが検討され始めている（特許文献１）。
【先行技術文献】
【特許文献】
【０００５】
【特許文献１】特開２０１７−６２４５８号公報
【発明の概要】
【発明が解決しようとする課題】
【０００６】
特許文献１に記載の量子ドット含有重合性組成物は、カラーフィルタ用に用いること及びインクジェット方式で用いられることを考慮してなされたものではない。例えば、量子ドット等の発光性ナノ結晶粒子を用いたカラーフィルタ画素部（以下、単に「画素部」ともいう。）の形成に用いるインクジェットインクでは、常温保管等による蛍光量子収率の低下を抑制するという当該インクジェットインクに特有の性能が求められる。
【０００７】
本発明は、上記事情に鑑みてなされたものであり、蛍光量子収率の低下を抑制可能なカラーフィルタ用インクジェットインク、並びに該カラーフィルタ用インクジェットインクを用いた光変換層及びカラーフィルタを提供することを目的とする。
【課題を解決するための手段】
【０００８】
本発明の一側面は、発光性ナノ結晶粒子と、亜リン酸トリエステル化合物と、を含有する、カラーフィルタ用インクジェットインクに関する。このカラーフィルタ用インクジェットインクは、蛍光量子収率の低下を抑制可能である。
【０００９】
亜リン酸トリエステル化合物は、下記式（２）で表される化合物であってよい。
【化１】
2019086743.tif 000003
［式中、Ｒ１、Ｒ２及びＲ３は、それぞれ独立に１価の炭化水素基を表す。］
【００１０】
この場合、インクジェットインク中の他の成分（光重合性化合物等）との相溶性というインクジェットインクに特有の要求性能を充分に満たし、インクジェットインクの蛍光量子収率の低下が更に抑制できる。
【００１１】
カラーフィルタ用インクジェットインクは、有機リガンドを更に含有していてよく、発光性ナノ結晶粒子及び有機リガンドの含有量の合計が、インクジェットインクの不揮発分の質量を基準として、１０質量％以上であってよい。この場合、インクジェットインクの蛍光量子効率の低下が抑制されると共に、画素部（インクジェットインクの硬化物）の外部量子効率がより優れたものとなり、画素部（インクジェットインクの硬化物）の青色光透過がより抑制される。
【００１２】
カラーフィルタ用インクジェットインクは、光散乱性粒子を更に含有していてよい。
【００１３】
光散乱性粒子の平均粒子径は、０．０５〜１．０μｍであってよい。
【００１４】
光散乱性粒子は、酸化チタン、アルミナ、酸化ジルコニウム、酸化亜鉛、炭酸カルシウム、硫酸バリウム、チタン酸バリウム及びシリカからなる群より選択される少なくとも１種であってよい。
【００１５】
カラーフィルタ用インクジェットインクは、高分子分散剤を更に含有していてよい。
【００１６】
高分子分散剤の重量平均分子量は、１０００以上であってよい。
【００１７】
カラーフィルタ用インクジェットインクは、熱硬化性樹脂を更に含有していてよい。
【００１８】
熱硬化性樹脂は、アルカリ不溶性であってよい。
【００１９】
インク組成物は、光重合性化合物を更に含有していてよい。
【００２０】
光重合性化合物は、アルカリ不溶性であってよい。
【００２１】
カラーフィルタ用インクジェットインクは、アルカリ不溶性の塗布膜を形成可能なインク組成物であってよい。
【００２２】
カラーフィルタ用インクジェットインクの表面張力は２０〜４０ｍＮ／ｍであってよい。
【００２３】
カラーフィルタ用インクジェットインクは、４０℃における粘度が１〜１５ｍＰａ・ｓであってよい。
【００２４】
カラーフィルタ用インクジェットインクは、沸点が１８０℃以上である溶剤を更に含有していてよい。
【００２５】
本発明の一側面は、複数の画素部を備える光変換層であって、複数の画素部は、上述したカラーフィルタ用インクジェットインクの硬化物を含む画素部を有する、光変換層に関する。この光変換層は、上述したカラーフィルタ用インクジェットインクを用いてインクジェット法により得ることができる。そのため、この光変換層によれば、優れた光学特性が得られやすい。
【００２６】
光変換層は、複数の画素部間に設けられた遮光部を更に備えてよく、複数の画素部は、上記硬化物を含み、且つ、発光性ナノ結晶粒子として、４２０〜４８０ｎｍの範囲の波長の光を吸収し６０５〜６６５ｎｍの範囲に発光ピーク波長を有する光を発する発光性ナノ結晶粒子を含有する、第１の画素部と、上記硬化物を含み、且つ、発光性ナノ結晶粒子として、４２０〜４８０ｎｍの範囲の波長の光を吸収し５００〜５６０ｎｍの範囲に発光ピーク波長を有する光を発する発光性ナノ結晶粒子を含有する、第２の画素部と、を有してよい。
【００２７】
複数の画素部は、４２０〜４８０ｎｍの範囲の波長の光に対する透過率が３０％以上である第３の画素部を更に有してよい。
【００２８】
本発明の一側面は、上述した光変換層を備えるカラーフィルタに関する。このカラーフィルタによれば、優れた光学特性が得られやすい。
【発明の効果】
【００２９】
本発明によれば、蛍光量子収率の低下を抑制可能なカラーフィルタ用インクジェットインク、並びに該カラーフィルタ用インクジェットインクを用いた光変換層及びカラーフィルタを提供することができる。
【図面の簡単な説明】
【００３０】
【図１】図１は、本発明の一実施形態のカラーフィルタの模式断面図である。
【発明を実施するための形態】
【００３１】
以下、本発明の実施形態について詳細に説明する。
【００３２】
＜インクジェットインク＞
一実施形態のカラーフィルタ用インクジェットインク（インクジェット方式に用いられるカラーフィルタ用インク組成物）は、発光性ナノ結晶粒子と、亜リン酸トリエステル化合物（亜リン酸トリエステル系酸化防止剤とも呼ばれる）と、を含有する。ここで、インクジェットインクとは、インクジェット方式によりカラーフィルタの画素部を形成するために用いられる、カラーフィルタ用インク組成物である。上記構成を備えるインクジェットインクは、亜リン酸トリエステル化合物を含有するため、蛍光量子収率の低下が抑制されている。そのため、上記インクジェットインクを用いることで、優れた光学特性が得られやすい。
【００３３】
ところで、従来のインク組成物を用いてインクジェット方式でカラーフィルタ画素部を形成する場合、発光性ナノ結晶粒子及び光散乱性粒子の凝集等によりインクジェットノズルからの吐出安定性が低下する場合がある。しかし、インクジェット法により吐出を安定的に行えない場合、形成された画素部において組成のばらつき等が生じることがあり、その結果、例えば、画素部において漏れ光（光源からの光が発光性ナノ結晶粒子に吸収されずに画素部から漏れ出る光）が生じることで画素部の色再現性が低下する等の不具合が生じる。そのため、インクジェット法によりカラーフィルタ画素部を形成する場合、インク組成物（インクジェットインク）には優れた吐出安定性が求められる。一方、上記構成を備えるインクジェットインクは、発光性ナノ結晶粒子が良好に分散しやすいことから、優れた吐出安定性が得られやすい。そのため、上記インクジェットインクによれば、インクジェット方式により画素部を形成する場合であっても、優れた光学特性が得られやすい。
【００３４】
以下では、発光性ナノ結晶粒子と、亜リン酸トリエステル化合物と、光重合性成分（光重合性化合物を含む光重合性成分）及び熱硬化性成分（熱硬化性樹脂を含む熱硬化性成分）のうちの少なくとも一方と、光散乱性粒子と、高分子分散剤と、を含有する、カラーフィルタ用インクジェットインク（以下、単に「インクジェットインク」ともいう。）を例に挙げて説明する。
【００３５】
（発光性ナノ結晶粒子）
発光性ナノ結晶粒子は、励起光を吸収して蛍光又は燐光を発光するナノサイズの結晶体であり、例えば、透過型電子顕微鏡又は走査型電子顕微鏡によって測定される最大粒子径が１００ｎｍ以下である結晶体である。
【００３６】
発光性ナノ結晶粒子は、例えば、所定の波長の光を吸収することにより、吸収した波長とは異なる波長の光（蛍光又は燐光）を発することができる。発光性ナノ結晶粒子は、６０５〜６６５ｎｍの範囲に発光ピーク波長を有する光（赤色光）を発する、赤色発光性のナノ結晶粒子であってよく、５００〜５６０ｎｍの範囲に発光ピーク波長を有する光（緑色光）を発する、緑色発光性のナノ結晶粒子であってよく、４２０〜４８０ｎｍの範囲に発光ピーク波長を有する光（青色光）を発する、青色発光性のナノ結晶粒子であってもよい。本実施形態では、カラーフィルタ用インクジェットインクがこれらの発光性ナノ結晶粒子のうちの少なくとも１種を含むことが好ましい。また、発光性ナノ結晶粒子が吸収する光は、例えば、４００ｎｍ以上５００ｎｍ未満の範囲の波長の光（青色光）、又は、２００ｎｍ〜４００ｎｍの範囲の波長の光（紫外光）であってよい。なお、発光性ナノ結晶粒子の発光ピーク波長は、例えば、分光蛍光光度計を用いて測定される蛍光スペクトル又は燐光スペクトルにおいて確認することできる。
【００３７】
赤色発光性のナノ結晶粒子は、６６５ｎｍ以下、６６３ｎｍ以下、６６０ｎｍ以下、６５８ｎｍ以下、６５５ｎｍ以下、６５３ｎｍ以下、６５１ｎｍ以下、６５０ｎｍ以下、６４７ｎｍ以下、６４５ｎｍ以下、６４３ｎｍ以下、６４０ｎｍ以下、６３７ｎｍ以下、６３５ｎｍ以下、６３２ｎｍ以下又は６３０ｎｍ以下に発光ピーク波長を有することが好ましく、６２８ｎｍ以上、６２５ｎｍ以上、６２３ｎｍ以上、６２０ｎｍ以上、６１５ｎｍ以上、６１０ｎｍ以上、６０７ｎｍ以上又は６０５ｎｍ以上に発光ピーク波長を有することが好ましい。これらの上限値及び下限値は、任意に組み合わせることができる。なお、以下の同様の記載においても、個別に記載した上限値及び下限値は任意に組み合わせ可能である。
【００３８】
緑色発光性のナノ結晶粒子は、５６０ｎｍ以下、５５７ｎｍ以下、５５５ｎｍ以下、５５０ｎｍ以下、５４７ｎｍ以下、５４５ｎｍ以下、５４３ｎｍ以下、５４０ｎｍ以下、５３７ｎｍ以下、５３５ｎｍ以下、５３２ｎｍ以下又は５３０ｎｍ以下に発光ピーク波長を有することが好ましく、５２８ｎｍ以上、５２５ｎｍ以上、５２３ｎｍ以上、５２０ｎｍ以上、５１５ｎｍ以上、５１０ｎｍ以上、５０７ｎｍ以上、５０５ｎｍ以上、５０３ｎｍ以上又は５００ｎｍ以上に発光ピーク波長を有することが好ましい。
【００３９】
青色発光性のナノ結晶粒子は、４８０ｎｍ以下、４７７ｎｍ以下、４７５ｎｍ以下、４７０ｎｍ以下、４６７ｎｍ以下、４６５ｎｍ以下、４６３ｎｍ以下、４６０ｎｍ以下、４５７ｎｍ以下、４５５ｎｍ以下、４５２ｎｍ以下又は４５０ｎｍ以下に発光ピーク波長を有することが好ましく、４５０ｎｍ以上、４４５ｎｍ以上、４４０ｎｍ以上、４３５ｎｍ以上、４３０ｎｍ以上、４２８ｎｍ以上、４２５ｎｍ以上、４２２ｎｍ以上又は４２０ｎｍ以上に発光ピーク波長を有することが好ましい。
【００４０】
発光性ナノ結晶粒子が発する光の波長（発光色）は、井戸型ポテンシャルモデルのシュレディンガー波動方程式の解によれば、発光性ナノ結晶粒子のサイズ（例えば粒子径）に依存するが、発光性ナノ結晶粒子が有するエネルギーギャップにも依存する。そのため、使用する発光性ナノ結晶粒子の構成材料及びサイズを変更することにより、発光色を選択することができる。
【００４１】
発光性ナノ結晶粒子は、半導体材料を含む、発光性ナノ結晶粒子（発光性半導体ナノ結晶粒子）であってよい。発光性半導体ナノ結晶粒子としては、量子ドット（以下「ＱＤ」ともいう）、量子ロッド等が挙げられる。これらの中でも、発光スペクトルの制御が容易であり、信頼性を確保した上で、生産コストを低減し、量産性を向上させることができる観点から、量子ドットが好ましい。
【００４２】
発光性半導体ナノ結晶粒子は、第一の半導体材料を含むコアのみからなっていてよく、第一の半導体材料を含むコアと、第一の半導体材料とは異なる第二の半導体材料を含み、上記コアの少なくとも一部を被覆するシェルと、を有していてもよい。換言すれば、発光性半導体ナノ結晶粒子の構造は、コアのみからなる構造（コア構造）であってよく、コアとシェルからなる構造（コア／シェル構造）であってもよい。また、発光性半導体ナノ結晶粒子は、第二の半導体材料を含むシェル（第一のシェル）の他に、第一及び第二の半導体材料とは異なる第三の半導体材料を含み、上記コアの少なくとも一部を被覆するシェル（第二のシェル）を更に有していてもよい。換言すれば、発光性半導体ナノ結晶粒子の構造は、コアと第一のシェルと第二のシェルとからなる構造（コア／シェル／シェル構造）であってもよい。コア及びシェルのそれぞれは、２種以上の半導体材料を含む混晶（例えば、ＣｄＳｅ＋ＣｄＳ、ＣＩＳ＋ＺｎＳ等）であってよい。
【００４３】
発光性ナノ結晶粒子は、半導体材料として、ＩＩ−ＶＩ族半導体、ＩＩＩ−Ｖ族半導体、Ｉ−ＩＩＩ−ＶＩ族半導体、ＩＶ族半導体及びＩ−ＩＩ−ＩＶ−ＶＩ族半導体からなる群より選択される少なくとも１種の半導体材料を含むことが好ましい。
【００４４】
具体的な半導体材料としては、ＣｄＳ、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＣｄＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ；ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ；ＳｎＳ、ＳｎＳｅ、ＳｎＴｅ、ＰｂＳ、ＰｂＳｅ、ＰｂＴｅ、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、ＳｎＰｂＳＳｅ、ＳｎＰｂＳｅＴｅ、ＳｎＰｂＳＴｅ；Ｓｉ、Ｇｅ、ＳｉＣ、ＳｉＧｅ、ＡｇＩｎＳｅ２、ＣｕＧａＳｅ２、ＣｕＩｎＳ２、ＣｕＧａＳ２、ＣｕＩｎＳｅ２、ＡｇＩｎＳ２、ＡｇＧａＳｅ２、ＡｇＧａＳ２、Ｃ、Ｓｉ及びＧｅが挙げられる。発光性半導体ナノ結晶粒子は、発光スペクトルの制御が容易であり、信頼性を確保した上で、生産コストを低減し、量産性を向上させることができる観点から、ＣｄＳ、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ、ＩｎＰ、ＩｎＡｓ、ＩｎＳｂ、ＧａＰ、ＧａＡｓ、ＧａＳｂ、ＡｇＩｎＳ２、ＡｇＩｎＳｅ２、ＡｇＩｎＴｅ２、ＡｇＧａＳ２、ＡｇＧａＳｅ２、ＡｇＧａＴｅ２、ＣｕＩｎＳ２、ＣｕＩｎＳｅ２、ＣｕＩｎＴｅ２、ＣｕＧａＳ２、ＣｕＧａＳｅ２、ＣｕＧａＴｅ２、Ｓｉ、Ｃ、Ｇｅ及びＣｕ２ＺｎＳｎＳ４からなる群より選択される少なくとも１種を含むことが好ましい。
【００４５】
赤色発光性の半導体ナノ結晶粒子としては、例えば、ＣｄＳｅのナノ結晶粒子、コア／シェル構造を備えたナノ結晶粒子であって、該シェル部分がＣｄＳであり内側のコア部がＣｄＳｅであるナノ結晶粒子、コア／シェル構造を備えたナノ結晶粒子であって、該シェル部分がＣｄＳであり内側のコア部がＺｎＳｅであるナノ結晶粒子、ＣｄＳｅとＺｎＳとの混晶のナノ結晶粒子、ＩｎＰのナノ結晶粒子、コア／シェル構造を備えたナノ結晶粒子であって、該シェル部分がＺｎＳであり内側のコア部がＩｎＰであるナノ結晶粒子、コア／シェル構造を備えたナノ結晶粒子であって、該シェル部分がＺｎＳとＺｎＳｅとの混晶であり内側のコア部がＩｎＰであるナノ結晶粒子、ＣｄＳｅとＣｄＳとの混晶のナノ結晶粒子、ＺｎＳｅとＣｄＳとの混晶のナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００４６】
緑色発光性の半導体ナノ結晶粒子としては、例えば、ＣｄＳｅのナノ結晶粒子、ＣｄＳｅとＺｎＳとの混晶のナノ結晶粒子、コア／シェル構造を備えたナノ結晶粒子であって、該シェル部分がＺｎＳであり内側のコア部がＩｎＰであるナノ結晶粒子、コア／シェル構造を備えたナノ結晶粒子であって、該シェル部分がＺｎＳとＺｎＳｅとの混晶であり内側のコア部がＩｎＰであるナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。
【００４７】
青色発光性の半導体ナノ結晶粒子としては、例えば、ＺｎＳｅのナノ結晶粒子、ＺｎＳのナノ結晶粒子、コア／シェル構造を備えたナノ結晶粒子であって、該シェル部分がＺｎＳｅであり内側のコア部がＺｎＳであるナノ結晶粒子、ＣｄＳのナノ結晶粒子、コア／シェル構造を備えたナノ結晶粒子であって、該シェル部分がＺｎＳであり内側のコア部がＩｎＰであるナノ結晶粒子、コア／シェル構造を備えたナノ結晶粒子であって、該シェル部分がＺｎＳとＺｎＳｅとの混晶であり内側のコア部がＩｎＰであるナノ結晶粒子、コア／シェル／シェル構造を備えたナノ結晶粒子であって、第一のシェル部分がＺｎＳｅであり、第二のシェル部分がＺｎＳであり、内側のコア部がＩｎＰであるナノ結晶粒子、コア／シェル／シェル構造を備えたナノ結晶粒子であって、第一のシェル部分がＺｎＳとＺｎＳｅとの混晶であり、第二のシェル部分がＺｎＳであり、内側のコア部がＩｎＰであるナノ結晶粒子等が挙げられる。半導体ナノ結晶粒子は、同一の化学組成で、それ自体の平均粒子径を変えることにより、当該粒子から発光させるべき色を赤色にも緑色にも変えることができる。また、半導体ナノ結晶粒子は、それ自体として、人体等に対する悪影響が極力低いものを用いることが好ましい。カドミウム、セレン等を含有する半導体ナノ結晶粒子を発光性ナノ結晶粒子として用いる場合は、上記元素（カドミウム、セレン等）が極力含まれない半導体ナノ結晶粒子を選択して単独で用いるか、上記元素が極力少なくなるようにその他の発光性ナノ結晶粒子と組み合わせて用いることが好ましい。
【００４８】
発光性ナノ結晶粒子の形状は特に限定されず、任意の幾何学的形状であってもよく、任意の不規則な形状であってもよい。発光性ナノ結晶粒子の形状は、例えば、球状、楕円体状、角錐形状、ディスク状、枝状、網状、ロッド状等であってもよい。しかしながら、発光性ナノ結晶粒子としては、粒子形状として方向性の少ない粒子（例えば、球状、正四面体状等の粒子）を用いることが、インクジェットインクの均一性及び流動性をより高められる点で好ましい。
【００４９】
発光性ナノ結晶粒子の平均粒子径（体積平均径）は、所望の波長の発光が得られやすい観点、並びに、分散性及び保存安定性に優れる観点から、１ｎｍ以上であってよく、１．５ｎｍ以上であってもよく、２ｎｍ以上であってもよい。所望の発光波長が得られやすい観点から、４０ｎｍ以下であってよく、３０ｎｍ以下であってもよく、２０ｎｍ以下であってもよい。発光性ナノ結晶粒子の平均粒子径（体積平均径）は、透過型電子顕微鏡又は走査型電子顕微鏡により測定し、体積平均径を算出することにより得られる。
【００５０】
発光性ナノ結晶粒子は、分散安定性の観点から、その表面に有機リガンドを有することが好ましい。すなわち、インクジェットインクは、有機リガンドを更に含んでいてよい。有機リガンドは、例えば、発光性ナノ結晶粒子の表面に配位結合されていてよい。換言すれば、発光性ナノ結晶粒子の表面は、有機リガンドによってパッシベーションされていてよい。また、インクジェットインクが後述する高分子分散剤を含有する場合には、発光性ナノ結晶粒子は、その表面に高分子分散剤を有していてもよい。本実施形態では、例えば、上述の有機リガンドを有する発光性ナノ結晶粒子から有機リガンドを除去し、有機リガンドと高分子分散剤とを交換することで発光性ナノ結晶粒子の表面に高分子分散剤を結合させてよい。ただし、インクジェットインクにした際の分散安定性の観点では、有機リガンドが配位したままの発光性ナノ結晶粒子に対して高分子分散剤が配合されることが好ましい。
【００５１】
有機リガンドとしては、樹脂及び溶剤との親和性を確保するための官能基（以下、単に「親和性基」ともいう。）を有する化合物であってよく、親和性基と、発光性ナノ結晶粒子への吸着性を確保するための官能基（以下、単に、「吸着基」ともいう。）と、を有する化合物であってもよい。親和性基としては、脂肪族炭化水素基が好ましい。当該脂肪族炭化水素基は、直鎖型であってもよく分岐構造を有していてもよい。また、脂肪族炭化水素基は、不飽和結合を有していてもよく、不飽和結合を有していなくてもよい。吸着基としては、水素基、アミノ基、カルボキシル基、チオール基、リン酸基、ホスホン酸基、ホスフィン基、ホスフィンオキシド基、アルコキシシリル等が挙げられる。有機リガンドとしては、例えば、ＴＯＰ（トリオクチルフォスフィン）、ＴＯＰＯ（トリオクチルフォスフィンオキサイド）、オレイン酸、オレイルアミン、オクチルアミン、トリオクチルアミン、ヘキサデシルアミン、オクタンチオール、ドデカンチオール、ヘキシルホスホン酸（ＨＰＡ）、テトラデシルホスホン酸（ＴＤＰＡ）、及びオクチルホスフィン酸（ＯＰＡ）が挙げられる。
【００５２】
有機リガンドは、発光性ナノ結晶粒子の分散性及び発光強度がより一層優れたものになるという観点から、好ましくは親和性基としてエチレンオキシド鎖及び／又はプロピレンオキシド鎖を有する脂肪族炭化水素を有する。具体的には、下記式（１）で表される有機リガンドであってもよい。
【化２】
2019086743.tif 000004
［式（１）中、ｐは０〜５０の整数を示し、ｑは０〜５０の整数を示す。］
【００５３】
式（１）で表される有機リガンドにおいて、ｐ及びｑのうち少なくとも一方が１以上であることが好ましく、ｐ及びｑの両方が１以上であることがより好ましい。
【００５４】
発光性ナノ結晶粒子としては、有機溶剤等の中にコロイド形態で分散しているものを用いることができる。有機溶剤中で分散状態にある発光性ナノ結晶粒子の表面は、上述の有機リガンドによってパッシベーションされていることが好ましい。有機溶剤としては、例えば、シクロヘキサン、ヘキサン、ヘプタン、クロロホルム、トルエン、オクタン、クロロベンゼン、テトラリン、ジフェニルエーテル、プロピレングリコールモノメチルエーテルアセテート、ブチルカルビトールアセテート、又はそれらの混合物が挙げられる。
【００５５】
発光性ナノ結晶粒子としては、市販品を用いることができる。発光性ナノ結晶粒子の市販品としては、例えば、ＮＮ−ラボズ社の、インジウムリン／硫化亜鉛、Ｄ−ドット、ＣｕＩｎＳ／ＺｎＳ、アルドリッチ社の、ＩｎＰ／ＺｎＳ等が挙げられる。
【００５６】
発光性ナノ結晶粒子の含有量は、インクジェットインクの不揮発分の質量を基準として、画素部（インクジェットインクの硬化物）の外部量子効率がより優れたものとなる観点、及び、画素部（インクジェットインクの硬化物）の青色光透過がより抑制される観点から、５質量％以上であってよく、１０質量％以上であってもよく、１５質量％以上であってもよく、２０質量％以上であってもよく、３０質量％以上であってもよく、４０質量％以上であってもよい。発光性ナノ結晶粒子の含有量は、吐出安定性により優れる観点から、インクジェットインクの不揮発分の質量を基準として、７０質量％以下であってよく、６０質量％以下であってもよく、５５質量％以下であってもよく、５０質量％以下であってもよい。なお、本明細書中、「インクジェットインクの不揮発分の質量」とは、インクジェットインクが溶剤を含む場合、インクジェットインクの全質量から溶剤の質量を除いた質量を指し、インクジェットインクが溶剤を含まない場合、インクジェットインクの全質量を指す。
【００５７】
インクジェットインクが有機リガンドを含む場合（例えば、発光性ナノ結晶粒子が有機リガンドで修飾されている場合）、発光性ナノ結晶粒子及び有機リガンドの含有量の合計は、画素部（インクジェットインクの硬化物）の外部量子効率がより優れたものとなる観点、及び、画素部（インクジェットインクの硬化物）の青色光透過がより抑制される観点から、インクジェットインクの不揮発分の質量を基準として、５質量％以上であってよく、１０質量％以上であってもよく、１５質量％以上であってもよく、２０質量％以上であってもよく、３０質量％以上であってもよく、４０質量％以上であってもよい。発光性ナノ結晶粒子及び有機リガンドの含有量の合計は、吐出安定性により優れる観点から、インクジェットインクの不揮発分の質量を基準として、７０質量％以下であってよく、６０質量％以下であってもよく、５５質量％以下であってもよく、５０質量％以下であってもよい。
【００５８】
（亜リン酸トリエステル化合物）
亜リン酸トリエステル化合物は、下記式（２）で表される化合物であってよい。
【化３】
2019086743.tif 000005
【００５９】
式（２）中、Ｒ１、Ｒ２及びＲ３は、それぞれ独立に１価の有機基を示す。Ｒ１、Ｒ２及びＲ３から選ばれる２種は、互いに結合して環を形成していてもよい。
【００６０】
１価の有機基は、インクジェットインク中の他の成分（光重合性化合物等）との相溶性というインクジェットインクに特有の要求性能を充分に満たし、インクジェットインクの蛍光量子収率の低下が更に抑制できる観点から、好ましくは１価の炭化水素基である。１価の炭化水素基は、例えば、アルキル基、アリール基、アルケニル基等が挙げられる。１価の炭化水素基の炭素数は、１〜３０であってよく、溶解性の観点から４〜１８であってよい。
【００６１】
アルキル基は、直鎖状であっても分岐状であってもよい。アルキル基としては、例えば、２−エチルヘキシル基、ブチル基、オクチル基、ノニル基、デシル基、イソデシル基、ドデシル基、ヘキサデシル基、オクタデシル基が挙げられる。
【００６２】
アリール基としては、例えば、フェニル基、ナフチル基、ｔｅｒｔ−ブチルフェニル基、ジ−ｔｅｒｔ−ブチルフェニル基、オクチルフェニル基、ノニルフェニル基、イソデシルフェニル基、イソデシルフェニル基、イソデシルナフチル基が挙げられる。
【００６３】
１価の炭化水素基は、蛍光量子収率の低下を更に抑制できる観点から、好ましくは、アルキル基又はアリール基であり、より好ましくはアルキル基又はフェニル基である。
【００６４】
Ｒ１、Ｒ２及びＲ３の少なくとも２つが互いに同一であることが好ましい。Ｒ１、Ｒ２及びＲ３の少なくとも１つがフェニル基であることが好ましく、Ｒ１、Ｒ２及びＲ３の少なくとも２つがフェニル基であることがより好ましい。Ｒ１、Ｒ２及びＲ３のうち、好ましくは、少なくとも１つがフェニル基であり、１つがアルキル基（好ましくは分岐状のアルキル基）である。つまり、亜リン酸トリエステル化合物は、好ましくは、少なくとも１つのフェニル基と１つのアルキル基とを有する。亜リン酸トリエステル化合物が上記の官能基を有する場合、インクジェットインク中の他の成分（光重合性化合物等）との相溶性というインクジェットインクに特有の要求性能を充分に満たし、インクジェットインクの蛍光量子収率の低下が更に抑制される。
【００６５】
式（２）で表される化合物としては、具体的に、亜リン酸トリフェニル（トリフェニルホスファイト）、２−エチルヘキシルジフェニルホスファイト、ジフェニルオクチルホスファイト等が挙げられる。
【００６６】
亜リン酸トリエステル化合物の含有量は、インクジェットインクの不揮発分の質量を基準として、インクジェットインクの蛍光量子収率の低下がより抑制されるという観点から、０．０１質量％以上であってよく、０．１質量％以上であってもよく、１質量％以上であってもよく、５質量％以上であってもよい。少量添加でも蛍光量子収率の低下をより効果的に抑制することができるため、亜リン酸トリエステル化合物の含有量は、インクジェットインクの不揮発分の質量を基準として、好ましくは１０質量％以下であり、より好ましくは７質量％以下であり、更に好ましくは５質量％以下であり、更により好ましくは３質量％以下である。亜リン酸トリエステル化合物の含有量が上記範囲内である場合、塗布膜形成時に、より良好な膜強度の確保が可能となることに加え、亜リン酸トリエステル化合物の表面へのブリードがより抑制され、かつ、良好な光学特性の確保が可能となる。
【００６７】
インクジェットインクが、光重合性化合物を含有する場合、亜リン酸トリエステル化合物の含有量は、光重合性化合物の質量を基準として、インクジェットインクの蛍光量子収率の低下がより抑制されるという観点から、０．０１質量％以上であってよく、０．１質量％以上であってもよく、０．５質量％以上であってもよく、１質量％以上であってもよく、３質量％以上であってもよい。少量添加でも蛍光量子収率の低下をより効果的に抑制することができるため、亜リン酸トリエステル化合物の含有量は、光重合性化合物の質量を基準として、１０質量％以下であってよく、７質量％以下であってもよく、５質量％以下であってもよい。亜リン酸トリエステル化合物の含有量が上記範囲内である場合、塗布膜形成時に、より良好な膜強度の確保が可能となることに加え、亜リン酸トリエステル化合物の表面へのブリードをより抑制し、かつ、良好な光学特性の確保が可能となる傾向にある。
【００６８】
亜リン酸トリエステル系化合物は、室温（２５℃）で液体であっても、固体であってもよいが、好ましくは、インクジェットインク中の他の成分（光重合性化合物等）との相溶性というインクジェットインクに特有の要求性能を充分に満たし、インクジェットインクの蛍光量子収率の低下が更に抑制できる観点から、室温（２５℃）で液体である。亜リン酸トリエステル化合物の融点は、２０℃以下、又は１０℃以下であってよい。
【００６９】
（光重合性成分）
［光重合性化合物］
インクジェットインクは、光の照射によって重合する重合性成分を更に含有していてもよい。重合性成分は、重合性化合物を含む。重合性化合物は、光ラジカル重合性化合物又は光カチオン重合性化合物であり、光重合性のモノマー又はオリゴマーであってよい。これらは、光重合開始剤と共に用いられる。光ラジカル重合性化合物は光ラジカル重合開始剤と共に用いられ、光カチオン重合性化合物は光カチオン重合開始剤と共に用いられる。言い換えれば、インクジェットインクは、光重合性化合物及び光重合開始剤を含む光重合性成分を含有していてよく、光ラジカル重合性化合物及び光ラジカル重合開始剤を含む光ラジカル重合性成分を含有していてもよく、光カチオン重合性化合物及び光カチオン重合開始剤を含む光カチオン重合性成分を含有していてもよい。光ラジカル重合性化合物と光カチオン重合性化合物とを併用してもよく、光ラジカル重合性と光カチオン重合性を具備した化合物を用いてもよく、光ラジカル重合開始剤と光カチオン重合開始剤とを併用してもよい。光重合性化合物は一種を単独で用いてもよいし、二種以上を併用してもよい。
【００７０】
光ラジカル重合性化合物としては、（メタ）アクリレート化合物が挙げられる。（メタ）アクリレート化合物は、（メタ）アクリロイル基を一つ有する単官能（メタ）アクリレートであってよく、（メタ）アクリロイル基を複数有する多官能（メタ）アクリレートであってもよい。インクにした際の流動性に優れる観点、吐出安定性により優れる観点及びカラーフィルタ製造時における硬化収縮に起因する平滑性の低下を抑制し得る観点から、単官能（メタ）アクリレートと多官能（メタ）アクリレートとを組み合わせて用いることが好ましい。なお、本明細書において、（メタ）アクリレートとは、「アクリレート」及びそれに対応する「メタクリレート」を意味する。「（メタ）アクリロイル」との表現についても同様である。
【００７１】
単官能（メタ）アクリレートとしては、例えば、メチル（メタ）アクリレート、エチル（メタ）アクリレート、プロピル（メタ）アクリレート、ブチル（メタ）アクリレート、アミル（メタ）アクリレート、２−エチルヘキシル（メタ）アクリレート、オクチル（メタ）アクリレート、ノニル（メタ）アクリレート、ドデシル（メタ）アクリレート、ヘキサデシル（メタ）アクリレート、オクタデシル（メタ）アクリレート、シクロヘキシル（メタ）アクリレート、メトキシエチル（メタ）アクリレート、ブトキシエチル（メタ）アクリレート、フェノキシエチル（メタ）アクリレート、ノニルフェノキシエチル（メタ）アクリレート、グリシジル（メタ）アクリレート、ジメチルアミノエチル（メタ）アクリレート、ジエチルアミノエチル（メタ）アクリレート、イソボルニル（メタ）アクリレート、ジシクロペンタニル（メタ）アクリレート、ジシクロペンテニル（メタ）アクリレート、ジシクロペンテニロキシエチル（メタ）アクリレート、２−ヒドロキシ−３−フェノキシプロピル（メタ）アクリレート、テトラヒドロフルフリル（メタ）アクリレート、２−ヒドロキシエチル（メタ）アクリレート、ベンジル（メタ）アクリレート、フェニルベンジル（メタ）アクリレート、こはく酸モノ（２−アクリロイルオキシエチル）、Ｎ−［２−（アクリロイルオキシ）エチル］フタルイミド、Ｎ−［２−（アクリロイルオキシ）エチル］テトラヒドロフタルイミド等が挙げられる。
【００７２】
多官能（メタ）アクリレートは、２官能（メタ）アクリレート、３官能（メタ）アクリレート、４官能（メタ）アクリレート、５官能（メタ）アクリレート、６官能（メタ）アクリレート等であってよく、例えば、ジオール化合物の２つの水酸基が（メタ）アクリロイルオキシ基によって置換されたジ（メタ）アクリレート、トリオール化合物の２つ又は３つの水酸基が（メタ）アクリロイルオキシ基によって置換されたジ又はトリ（メタ）アクリレート等であってよい。
【００７３】
２官能（メタ）アクリレートの具体例としては、１，３−ブチレングリコールジ（メタ）アクリレート、１，４−ブタンジオールジ（メタ）アクリレート、１，５−ペンタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、１，８−オクタンジオールジ（メタ）アクリレート、１，９−ノナンジオールジ（メタ）アクリレート、トリシクロデカンジメタノールジ（メタ）アクリレート、エチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、ネオペンチルグリコ-ルヒドロキシピバリン酸エステルジアクリレ-ト、トリス（２−ヒドロキシエチル）イソシアヌレートの２つの水酸基が（メタ）アクリロイルオキシ基によって置換されたジ（メタ）アクリレート、ネオペンチルグリコール１モルに４モル以上のエチレンオキサイド若しくはプロピレンオキサイドを付加して得られるジオールの２つの水酸基が（メタ）アクリロイルオキシ基によって置換されたジ（メタ）アクリレート、ビスフェノールＡ１モルに２モルのエチレンオキサイド若しくはプロピレンオキサイドを付加して得られるジオールの２つの水酸基が（メタ）アクリロイルオキシ基によって置換されたジ（メタ）アクリレート、トリメチロールプロパン１モルに３モル以上のエチレンオキサイド若しくはプロピレンオキサイドを付加して得られるトリオールの２つの水酸基が（メタ）アクリロイルオキシ基によって置換されたジ（メタ）アクリレート、ビスフェノールＡ１モルに４モル以上のエチレンオキサイド若しくはプロピレンオキサイドを付加して得られるジオールの２つの水酸基が（メタ）アクリロイルオキシ基によって置換されたジ（メタ）アクリレートなどが挙げられる。
【００７４】
３官能（メタ）アクリレートの具体例としては、トリメチロールプロパントリ（メタ）アクリレート、グリセリントリアクリレート、ペンタエリスリトールトリ（メタ）アクリレート、トリメチロールプロパン１モルに３モル以上のエチレンオキサイド若しくはプロピレンオキサイドを付加して得られるトリオールの３つの水酸基が（メタ）アクリロイルオキシ基によって置換されたトリ（メタ）アクリレートなどが挙げられる。
【００７５】
４官能（メタ）アクリレートの具体例としては、ペンタエリスリトールテトラ（メタ）アクリレートが挙げられる。
【００７６】
５官能（メタ）アクリレートの具体例としては、ジペンタエリスリトールペンタ（メタ）アクリレートが挙げられる。
【００７７】
６官能（メタ）アクリレートの具体例としては、ジペンタエリスリトールヘキサ（メタ）アクリレートが挙げられる。
【００７８】
多官能（メタ）アクリレートは、ジペンタエリスリトールヘキサ（メタ）アクリレート等のジペンタエリスリトールの複数の水酸基が（メタ）アクリロイルオキシ基によって置換されたポリ（メタ）アクリレートであってもよい。
【００７９】
（メタ）アクリレート化合物は、リン酸基を有する、エチレンオキサイド変性リン酸（メタ）アクリレート、エチレンオキサイド変性アルキルリン酸（メタ）アクリレート等であってもよい。
【００８０】
光カチオン重合性化合物としては、エポキシ化合物、オキセタン化合物、ビニルエーテル化合物等が挙げられる。
【００８１】
エポキシ化合物としては、ビスフェノールＡ型エポキシ化合物、ビスフェノールＦ型エポキシ化合物、フェノールノボラック型エポキシ化合物、トリメチロールプロパンポリグリシジルエーテル、ネオペンチルグリコールジグリシジルエーテル等の脂肪族系エポキシ化合物、１，２−エポキシ−４−ビニルシクロへキサン、１−メチル−４−（２−メチルオキシラニル）−７−オキサビシクロ［４．１．０］ヘプタン等の脂環式エポキシ化合物などが挙げられる。
【００８２】
エポキシ化合物として市販品を使用することも可能である。エポキシ化合物の市販品としては、例えば、（株）ダイセル製の「セロキサイド２０００」、「セロキサイド２０２１Ｐ」、「エポリードＧＴ３００」、「エポリードＧＴ３０１」、「エポリードＧＴ３０２」、「エポリードＧＴ４００」、「エポリードＧＴ４０１」、「エポリードＧＴ４０３」、巴工業株式会社製の「ＬＤＯ」等を用いることができる。
【００８３】
カチオン重合性のオキセタン化合物としては、２―エチルヘキシルオキセタン、３−ヒドロキシメチル−３−メチルオキセタン、３−ヒドロキシメチル−３−エチルオキセタン、３−ヒドロキシメチル−３−プロピルオキセタン、３−ヒドロキシメチル−３−ノルマルブチルオキセタン、３−ヒドロキシメチル−３−フェニルオキセタン、３−ヒドロキシメチル−３−ベンジルオキセタン、３−ヒドロキシエチル−３−メチルオキセタン、３−ヒドロキシエチル−３−エチルオキセタン、３−ヒドロキシエチル−３−プロピルオキセタン、３−ヒドロキシエチル−３−フェニルオキセタン、３−ヒドロキシプロピル−３−メチルオキセタン、３−ヒドロキシプロピル−３−エチルオキセタン、３−ヒドロキシプロピル−３−プロピルオキセタン、３−ヒドロキシプロピル−３−フェニルオキセタン、３−ヒドロキシブチル−３−メチルオキセタン等が挙げられる。
【００８４】
オキセタン化合物として市販品を使用することも可能である。オキセタン化合物の市販品としては、例えば、東亜合成（株）製のアロンオキセタンシリーズ（「ＯＸＴ−１０１」、「ＯＸＴ−２１２」、「ＯＸＴ−１２１」、「ＯＸＴ−２２１」等）；宇部興産株式会社製のＥＴＥＲＮＡＣＯＬＬシリーズ（「ＯＸＭＡ」、「ＥＨＯ」等）を用いることができる。また、公知のオキセタン化合物（例えば、特開２００９−４０８３０等に記載のオキセタン化合物）を使用することもできる。
【００８５】
ビニルエーテル化合物としては、２−ヒドロキシエチルビニルエーテル、トリエチレングリコールビニルモノエーテル、テトラエチレングリコールジビニルエーテル、トリメチロールプロパントリビニルエーテル等が挙げられる。
【００８６】
また、本実施形態における光重合性化合物として、特開２０１３−１８２２１５号公報の段落００４２〜００４９に記載の光重合性化合物を用いることもできる。
【００８７】
本実施形態のインクジェットインクにおいて、硬化可能成分を、光重合性化合物のみ又はそれを主成分として構成する場合には、上記したような光重合性化合物としては、重合性官能基を一分子中に２以上有する２官能以上の多官能の光重合性化合物を必須成分として用いることが、硬化物の耐久性（強度、耐熱性等）をより高めることができることからより好ましい。
【００８８】
光重合性化合物は、信頼性に優れるカラーフィルタ画素部が得られやすい観点から、アルカリ不溶性であってよい。本明細書中、光重合性化合物がアルカリ不溶性であるとは、１質量％の水酸化カリウム水溶液に対する２５℃における光重合性化合物の溶解量が、光重合性化合物の全質量を基準として、３０質量％以下であることを意味する。光重合性化合物の上記溶解量は、好ましくは、１０質量％以下であり、より好ましくは３質量％以下である。
【００８９】
光重合性化合物の含有量は、インクジェットインクとして適正な粘度が得られやすい観点、インクジェットインクの硬化性が良好となる観点、並びに、画素部（インクジェットインクの硬化物）の耐溶剤性及び磨耗性が向上する観点から、インクジェットインクの不揮発分の質量を基準として、１０質量％以上であってもよく、１５質量％以上であってもよく、２０質量％以上であってもよい。光重合性化合物の含有量は、インクジェットインクとして適正な粘度が得られやすい観点、及び、より優れた光学特性（例えば、漏れ光の低減効果）が得られる観点から、インクジェットインクの不揮発分の質量を基準として、９０質量％以下であってよく、８０質量％以下であってもよく、７０質量％以下であってもよく、６０質量％以下であってもよく、５０質量％以下であってもよい。
【００９０】
光重合性化合物は、画素部（インクジェットインクの硬化物）の安定性に優れる（例えば、経時劣化を抑制でき、高温保存安定性及び湿熱保存安定性に優れる）観点から、架橋性基を有していてもよい。架橋性基は、熱又は活性エネルギー線（例えば、紫外線）により他の架橋性基と反応する官能基であり、例えば、エポキシ基、オキセタン基、ビニル基、アクリロイル基、アクリロイルオキシ基、ビニルエーテル基等が挙げられる。
【００９１】
［光ラジカル重合開始剤］
光ラジカル重合開始剤としては、分子開裂型又は水素引き抜き型の光ラジカル重合開始剤が好適である。
【００９２】
分子開裂型の光ラジカル重合開始剤としては、ベンゾインイソブチルエーテル、２，４−ジエチルチオキサントン、２−イソプロピルチオキサントン、２，４，６−トリメチルベンゾイルジフェニルフォスフィンオキシド、２−ベンジル−２−ジメチルアミノ−１−（４−モルフォリノフェニル）−ブタン−１−オン、ビス（２，６−ジメトキシベンゾイル）−２，４，４−トリメチルペンチルフォスフィンオキシド、（２，４，６−トリメチルベンゾイル）エトキシフェニルホスフィンオキシド等が好適に用いられる。これら以外の分子開裂型の光ラジカル重合開始剤として、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オンを併用してもよい。
【００９３】
水素引き抜き型の光ラジカル重合開始剤としては、ベンゾフェノン、４−フェニルベンゾフェノン、イソフタルフェノン、４−ベンゾイル−４’−メチル−ジフェニルスルフィド等が挙げられる。分子開裂型の光ラジカル重合開始剤と水素引き抜き型の光ラジカル重合開始剤とを併用してもよい。
【００９４】
［光カチオン重合開始剤］
光カチオン重合開始剤としては、例えば、トリフェニルスルフォニウムヘキサフルオロアンチモネート、トリフェニルスルフォニウムヘキサフルオロフォスフェート等のポリアリールスルフォニウム塩；ジフェニルヨードニウムヘキサフルオロアンチモネート、Ｐ−ノニルフェニルヨードニウムヘキサフルオロアンチモネート等のポリアリールヨードニウム塩などを挙げることができる。
【００９５】
光重合開始剤として市販品を用いることもできる。光ラジカル重合開始剤の市販品としては、ＢＡＳＦ社の「Ｉｒｇａｃｕｒｅ  ＴＰＯ」、ＩＧＭ社の「Ｏｍｎｉｒａｄ  ＴＰＯ−Ｌ」などのアシルホスフィン化合物、ＢＡＳＦ社製の「Ｉｒｇａｃｕｒｅ  １１７３」などのα−ヒドロキシアルキルフェノン化合物などが挙げられる。光カチオン重合開始剤の市販品としては、サンアプロ社製の「ＣＰＩ−１００Ｐ」、「ＣＰＩ−２００Ｋ」等のスルホニウム塩系化合物、ＢＡＳＦ社製の「Ｉｒｇａｃｕｒｅ  ２５０」などのヨードニウム塩系化合物などが挙げられる。
【００９６】
光重合開始剤の含有量は、インクジェットインクの硬化性の観点から、光重合性化合物１００質量部に対して、０．１質量部以上であってよく、０．５質量部以上であってもよく、１質量部以上であってもよい。光重合開始剤の含有量は、画素部（インクジェットインクの硬化物）の経時安定性の観点から、光重合性化合物１００質量部に対して、４０質量部以下であってよく、３０質量部以下であってもよく、２０質量部以下であってもよい。
【００９７】
（熱硬化性成分）
［熱硬化性樹脂］
インクジェットインクは、光重合性成分に代えて又は加えて、熱硬化性樹脂を更に含有していてもよい。熱硬化性樹脂とは、硬化物中においてバインダーとして機能する、熱により架橋し硬化する樹脂である。熱硬化性樹脂は、硬化性基を有する。硬化性基としては、エポキシ基、オキセタン基、イソシアネート基、アミノ基、カルボキシル基、メチロール基等が挙げられ、インクジェットインクの硬化物の耐熱性及び保存安定性に優れる観点、及び、遮光部（例えばブラックマトリックス）及び基材への密着性に優れる観点から、エポキシ基が好ましい。熱硬化性樹脂は、１種の硬化性基を有していてもよく、２種以上の硬化性基を有していてもよい。
【００９８】
なお、熱硬化性樹脂の中には、光ラジカル重合性を有する（光ラジカル重合開始剤と共に用いられた場合に光の照射によって重合する）樹脂、及び、光カチオン重合性を有する（光カチオン重合開始剤と共に用いられた場合に光の照射によって重合する）樹脂が含まれる。インクジェットインクが、光ラジカル重合性を有する熱硬化性樹脂及び光ラジカル重合開始剤を含有する場合、その光ラジカル重合性を有する熱硬化性樹脂は光ラジカル重合性化合物（光重合性化合物）に分類されるものとする。インクジェットインクが、光カチオン重合性を有する熱硬化性樹脂及び光カチオン重合開始剤を含有する場合、その光カチオン重合性を有する熱硬化性樹脂は光カチオン重合性化合物（光重合性化合物）に分類されるものとする。
【００９９】
熱硬化性樹脂は、単一のモノマーの重合体（ホモポリマー）であってよく、複数種のモノマーの共重合体（コポリマー）であってもよい。また、熱硬化性樹脂は、ランダム共重合体、ブロック共重合体又はグラフト共重合体のいずれであってもよい。
【０１００】
熱硬化性樹脂としては、１分子中に熱硬化性官能基を２個以上有する化合物が用いられ、通常、硬化剤と組み合わせて用いられる。熱硬化性樹脂を用いる場合、熱硬化反応を促進できる触媒（硬化触媒）を更に添加してもよい。言い換えれば、インクジェットインクは、熱硬化性樹脂、並びに、必要に応じて用いられる硬化剤及び硬化触媒を含む熱硬化性成分を含有していてよい。また、これらに加えて、それ自体は重合反応性のない重合体を更に用いてもよい。
【０１０１】
１分子中に熱硬化性官能基を２個以上有する化合物として、例えば、１分子中にエポキシ基を２個以上有するエポキシ樹脂（以下、「多官能エポキシ樹脂」ともいう。）を用いてよい。「エポキシ樹脂」には、モノマー性エポキシ樹脂及びポリマー性エポキシ樹脂の両方が含まれる。多官能性エポキシ樹脂が１分子中に有するエポキシ基の数は、好ましくは２〜５０個であり、より好ましくは２〜２０個である。エポキシ基は、オキシラン環構造を有する構造であればよく、例えば、グリシジル基、オキシエチレン基、エポキシシクロヘキシル基等であってよい。エポキシ樹脂としては、カルボン酸により硬化しうる公知の多価エポキシ樹脂を挙げることができる。このようなエポキシ樹脂は、例えば、新保正樹編「エポキシ樹脂ハンドブック」日刊工業新聞社刊（昭和６２年）等に広く開示されており、これらを用いることが可能である。
【０１０２】
エポキシ基を有する熱硬化性樹脂（多官能エポキシ樹脂を含む）としては、オキシラン環構造を有するモノマーの重合体、オキシラン環構造を有するモノマーと他のモノマーとの共重合体が挙げられる。具体的な多官能エポキシ樹脂としては、ポリグリシジルメタクリレート、メチルメタクリレート−グリシジルメタクリレート共重合体、ベンジルメタクリレート−グリシジルメタクリレート共重合体、ｎ−ブチルメタクリレート−グリシジルメタクリレート共重合体、２−ヒドロキシエチルメタクリレート−グリシジルメタクリレート共重合体、（３−エチル−３−オキセタニル）メチルメタクリレート−グリシジルメタクリレート共重合体、スチレン−グリシジルメタクリレート等が挙げられる。また、本実施形態の熱硬化性樹脂として、特開２０１４−５６２４８号公報の段落００４４〜００６６の記載の化合物を用いることもできる。
【０１０３】
また、多官能エポキシ樹脂としては、例えば、ビスフェノールＡ型エポキシ樹脂、ビスフェノールＦ型エポキシ樹脂、臭素化ビスフェノールＡ型エポキシ樹脂、ビスフェノールＳ型エポキシ樹脂、ジフェニルエーテル型エポキシ樹脂、ハイドロキノン型エポキシ樹脂、ナフタレン型エポキシ樹脂、ビフェニル型エポキシ樹脂、フルオレン型エポキシ樹脂、フェノールノボラック型エポキシ樹脂、オルソクレゾールノボラック型エポキシ樹脂、トリスヒドロキシフェニルメタン型エポキシ樹脂、３官能型エポキシ樹脂、テトラフェニロールエタン型エポキシ樹脂、ジシクロペンタジエンフェノール型エポキシ樹脂、水添ビスフェノールＡ型エポキシ樹脂、ビスフェノールＡ含核ポリオール型エポキシ樹脂、ポリプロピレングリコール型エポキシ樹脂、グリシジルエステル型エポキシ樹脂、グリシジルアミン型エポキシ樹脂、グリオキザール型エポキシ樹脂、脂環型エポキシ樹脂、複素環型エポキシ樹脂などを使用できる。
【０１０４】
より具体的には、商品名「エピコート８２８」（ジャパンエポキシレジン社製）などのビスフェノールＡ型エポキシ樹脂、商品名「ＹＤＦ−１７５Ｓ」（東都化成社製）などのビスフェノールＦ型エポキシ樹脂、商品名「ＹＤＢ−７１５」（東都化成社製）などの臭素化ビスフェノールＡ型エポキシ樹脂、商品名「ＥＰＩＣＬＯＮ  ＥＸＡ１５１４」（ＤＩＣ（株）製）などのビスフェノールＳ型エポキシ樹脂、商品名「ＹＤＣ−１３１２」（東都化成社製）などのハイドロキノン型エポキシ樹脂、商品名「ＥＰＩＣＬＯＮ  ＥＸＡ４０３２」、「ＨＰ−４７７０」、「ＨＰ−４７００」、「ＨＰ−５０００」（ＤＩＣ（株）製）などのナフタレン型エポキシ樹脂、商品名「エピコートＹＸ４０００Ｈ」（ジャパンエポキシレジン社製）などのビフェニル型エポキシ樹脂、商品名「エピコート１５７Ｓ７０」（ジャパンエポキシレジン社製）などのビスフェノールＡ型ノボラック系エポキシ樹脂、商品名「エピコート１５４」（ジャパンエポキシレジン社製）、商品名「ＹＤＰＮ−６３８」（東都化成社製）などのフェノールノボラック型エポキシ樹脂、商品名「ＹＤＣＮ−７０１」（東都化成社製）などのクレゾールノボラック型エポキシ樹脂、商品名「ＥＰＩＣＬＯＮ  ＨＰ−７２００」、「ＨＰ−７２００Ｈ」（ＤＩＣ（株）製）などのジシクロペンタジエンフェノール型エポキシ樹脂、商品名「エピコート１０３２Ｈ６０」（ジャパンエポキシレジン社製）などのトリスヒドロキシフェニルメタン型エポキシ樹脂、商品名「ＶＧ３１０１Ｍ８０」（三井化学社製）などの３官能型エポキシ樹脂、商品名「エピコート１０３１Ｓ」（ジャパンエポキシレジン社製）などのテトラフェニロールエタン型エポキシ樹脂、商品名「デナコールＥＸ−４１１」（ナガセ化成工業社製）などの４官能型エポキシ樹脂、商品名「ＳＴ−３０００」（東都化成社製）などの水添ビスフェノールＡ型エポキシ樹脂、商品名「エピコート１９０Ｐ」（ジャパンエポキシレジン社製）などのグリシジルエステル型エポキシ樹脂、商品名「ＹＨ−４３４」（東都化成社製）などのグリシジルアミン型エポキシ樹脂、商品名「ＹＤＧ−４１４」（東都化成社製）などのグリオキザール型エポキシ樹脂、商品名「エポリードＧＴ−４０１」（ダイセル化学社製）などの脂環式多官能エポキシ化合物、トリグリシジルイソシアネート（ＴＧＩＣ）などの複素環型エポキシ樹脂などを例示することができる。また、必要であれば、エポキシ反応性希釈剤として、商品名「ネオトートＥ」（東都化成社製）などを混合することができる。
【０１０５】
また、多官能エポキシ樹脂としては、ＤＩＣ（株）製の「ファインディックＡ−２４７Ｓ」、「ファインディックＡ−２５４」、「ファインディックＡ−２５３」、「ファインディックＡ−２２９−３０Ａ」、「ファインディックＡ−２６１」、「ファインディックＡ−２４９」、「ファインディックＡ−２６６」、「ファインディックＡ−２４１」「ファインディックＭ−８０２０」、「エピクロンＮ−７４０」、「エピクロンＮ−７７０」、「エピクロンＮ−８６５」（商品名）等を用いることができる。
【０１０６】
熱硬化性樹脂として、比較的分子量が小さい多官能エポキシ樹脂を用いると、インクジェットインク中にエポキシ基が補充されてエポキシの反応点濃度が高濃度となり、架橋密度を高めることができる。
【０１０７】
多官能エポキシ樹脂の中でも、架橋密度を高める観点から、一分子中にエポキシ基を４個以上有するエポキシ樹脂（４官能以上の多官能エポキシ樹脂）を用いることが好ましい。特に、インクジェット方式における吐出ヘッドからの吐出安定性を向上させるために重量平均分子量が１００００以下の熱硬化性樹脂を用いる場合には、画素部（インクジェットインクの硬化物）の強度及び硬度が低下し易いため、架橋密度を充分に高める観点から、４官能以上の多官能エポキシ樹脂をインクジェットインクに配合することが好ましい。
【０１０８】
熱硬化性樹脂は、信頼性に優れるカラーフィルタ画素部が得られやすい観点から、アルカリ不溶性であってよい。熱硬化性樹脂がアルカリ不溶性であるとは、１質量％の水酸化カリウム水溶液に対する２５℃における熱硬化性樹脂の溶解量が、熱硬化性樹脂の全質量を基準として、３０質量％以下であることを意味する。熱硬化性樹脂の上記溶解量は、好ましくは、１０質量％以下であり、より好ましくは３質量％以下である。
【０１０９】
熱硬化性樹脂の重量平均分子量は、インクジェットインクとして適正な粘度が得られやすい観点、インクジェットインクの硬化性が良好となる観点、並びに、画素部（インクジェットインクの硬化物）の耐溶剤性及び磨耗性が向上する観点から、７５０以上であってよく、１０００以上であってもよく、２０００以上であってもよい。インクジェットインクとしての適正な粘度とする観点から、５０００００以下であってよく、３０００００以下であってもよく、２０００００以下であってもよい。ただし、架橋後の分子量に関してはこの限りでない。なお、本明細書中、重量平均分子量とは、ＧＰＣ（ゲル浸透クロマトグラフィー、Ｇｅｌ  Ｐｅｒｍｅａｔｉｏｎ  Ｃｈｒｏｍａｔｏｇｒａｐｈｙ）によって測定される、ポリスチレン換算の重量平均分子量である。
【０１１０】
熱硬化性樹脂の含有量は、インクジェットインクとして適正な粘度が得られやすい観点、インクジェットインクの硬化性が良好となる観点、並びに、画素部（インクジェットインクの硬化物）の耐溶剤性及び磨耗性が向上する観点から、インクジェットインクの不揮発分の質量を基準として、１０質量％以上であってよく、１５質量％以上であってもよく、２０質量％以上であってもよい。熱硬化性樹脂の含有量は、インクジェットインクの粘度が高くなりすぎず、画素部の厚さが光変換機能に対して厚くなりすぎない観点から、インクジェットインクの不揮発分の質量を基準として、９０質量％以下であってよく、８０質量％以下であってもよく、７０質量％以下であってもよく、６０質量％以下であってもよく、５０質量％以下であってもよい。
【０１１１】
［硬化剤及び硬化触媒］
熱硬化性樹脂を硬化させるために用いられる硬化剤及び硬化触媒（硬化促進剤）としては、例えば、４−メチルヘキサヒドロフタル酸無水物、トリエチレンテトラミン、ジアミノジフェニルメタン、フェノールノボラック樹脂、トリス（ジメチルアミノメチル）フェノール、Ｎ，Ｎ−ジメチルベンジルアミン、２−エチル−４−メチルイミダゾール、トリフェニルホスフィン、３−フェニル−１，１−ジメチルウレア、１，５−ジアザビシクロ（４，３，０）−ノネン−５並びに、そのフェノール塩及びオクチル酸塩、１，８−ジアザビシクロ（５，４，０）−ウンデセン−７並びに、そのフェノール塩及びオクチル酸塩、２−エチル−４−メチルイミダゾール、１−シアノエチル−２−エチル−４−メチルイミダゾール、トリフェニルホスフィン、テトラフェニルホスホニウムテトラフェニルボレート、トリエチルアミン等が挙げられる。
【０１１２】
本実施形態において、インクジェットインクは、光重合性成分（光重合性化合物を含む光重合性成分）及び熱硬化性成分（熱硬化性樹脂を含む熱硬化性成分）のうちの少なくとも一方を含有していればよく、光重合性成分及び熱硬化性成分の両方を含有していてもよい。インクジェットインクは、光重合性成分を含有する場合、熱硬化性成分を含有しなくてよい。また、インクジェットインクは、熱硬化性成分を含有する場合、光重合性成分を含有しなくてよい。発光性ナノ結晶粒子（例えば量子ドット）を含有するインクジェットインクの保存安定性、及び、画素部（インクジェットインクの硬化物）の耐久性（湿熱安定性等）の観点では、光重合性成分及び熱硬化性成分のうち、熱硬化性成分を用いることが好ましく、発光性ナノ結晶粒子（例えば量子ドット）を含有するインクジェットインクの保存安定性、及び量子ドットの加熱による劣化を受けにくい低温での硬化が可能となる観点では、光重合性成分として、光ラジカル重合性化合物を含む光重合性成分を用いることがより好ましく、硬化プロセスにおける酸素阻害を受けることなく画素部（インクジェットインクの硬化物）を形成できる観点では、光重合性成分として、光カチオン重合性化合物を含む光重合性成分を用いることが好ましい。
【０１１３】
インクジェットインクが光重合性化合物及び熱硬化性樹脂を含む場合、光重合性化合物及び熱硬化性樹脂の含有量の合計は、インクジェットインクとして適正な粘度が得られやすい観点、インクジェットインクの硬化性が良好となる観点、並びに、画素部（インクジェットインクの硬化物）の耐溶剤性及び磨耗性が向上する観点から、インクジェットインクの不揮発分の質量を基準として、３質量％以上であってよく、５質量％以上であってもよく、１０質量％以上であってもよく、１５質量％以上であってもよく、２０質量％以上であってもよい。また、光重合性化合物及び熱硬化性樹脂の含有量の合計は、インクジェットインクの粘度が高くなりすぎず、画素部の厚さが光変換機能に対して厚くなりすぎない観点から、インクジェットインクの不揮発分の質量を基準として、８０質量％以下であってよく、６０質量％以下であってもよく、５０質量％以下であってもよい。
【０１１４】
（光散乱性粒子）
光散乱性粒子は、例えば、光学的に不活性な無機微粒子である。光散乱性粒子は、カラーフィルタ画素部に照射された光源からの光を散乱させることができる。
【０１１５】
光散乱性粒子を構成する材料としては、例えば、タングステン、ジルコニウム、チタン、白金、ビスマス、ロジウム、パラジウム、銀、スズ、プラチナ、金等の単体金属；シリカ、硫酸バリウム、炭酸バリウム、炭酸カルシウム、タルク、クレー、カオリン、硫酸バリウム、炭酸バリウム、炭酸カルシウム、アルミナホワイト、酸化チタン、酸化マグネシウム、酸化バリウム、酸化アルミニウム、酸化ビスマス、酸化ジルコニウム、酸化亜鉛等の金属酸化物；炭酸マグネシウム、炭酸バリウム、次炭酸ビスマス、炭酸カルシウム等の金属炭酸塩；水酸化アルミニウム等の金属水酸化物；ジルコン酸バリウム、ジルコン酸カルシウム、チタン酸カルシウム、チタン酸バリウム、チタン酸ストロンチウム等の複合酸化物、次硝酸ビスマス等の金属塩などが挙げられる。光散乱性粒子は、漏れ光の低減効果により優れる観点から、酸化チタン、アルミナ、酸化ジルコニウム、酸化亜鉛、炭酸カルシウム、硫酸バリウム、チタン酸バリウム及びシリカからなる群より選択される少なくとも１種を含むことが好ましく、酸化チタン、酸化ジルコニウム、酸化亜鉛及びチタン酸バリウムからなる群より選択される少なくとも１種を含むことがより好ましい。
【０１１６】
光散乱性粒子の形状は、球状、フィラメント状、不定形状等であってよい。しかしながら、光散乱性粒子としては、粒子形状として方向性の少ない粒子（例えば、球状、正四面体状等の粒子）を用いることが、インクジェットインクの均一性、流動性及び光散乱性をより高めることができ、より優れた吐出安定性を得ることができる点で好ましい。
【０１１７】
インクジェットインク中での光散乱性粒子の平均粒子径（体積平均径）は、漏れ光の低減効果により優れる観点から、０．０５μｍ以上であってよく、０．１μｍ以上であってもよく、０．２μｍ以上であってもよい。インクジェットインク中での光散乱性粒子の平均粒子径（体積平均径）は、吐出安定性により優れる観点から、１．０μｍ以下であってもよく、０．６μｍ以下であってもよく、０．４μｍ以下であってもよい。インクジェットインク中での光散乱性粒子の平均粒子径（体積平均径）は、０．０５〜１．０μｍ、０．０５〜０．６μｍ、０．０５〜０．４μｍ、０．１〜１．０μｍ、０．１〜０．６μｍ、０．１〜０．４μｍ、０．２〜１．０μｍ、０．２〜０．６μｍ、又は０．２〜０．４μｍであってもよい。このような平均粒子径（体積平均径）が得られやすい観点から、使用する光散乱性粒子の平均粒子径（体積平均径）は、５０ｎｍ以上であってよく、１０００ｎｍ以下であってよい。インクジェットインク中での光散乱性粒子の平均粒子径（体積平均径）は、動的光散乱式ナノトラック粒度分布計により測定し、体積平均径を算出することにより得られる。また、使用する光散乱性粒子の平均粒子径（体積平均径）は、例えば透過型電子顕微鏡又は走査型電子顕微鏡により各粒子の粒子径を測定し、体積平均径を算出することにより得られる。
【０１１８】
光散乱性粒子の含有量は、漏れ光の低減効果に優れる観点から、インクジェットインクの不揮発分の質量を基準として、０．１質量％以上であってよく、１質量％以上であってもよく、５質量％以上であってもよく、７質量％以上であってもよく、１０質量％以上であってもよく、１２質量％以上であってもよい。光散乱性粒子の含有量は、吐出安定性により優れる観点及び漏れ光の低減効果に優れる観点から、インクジェットインクの不揮発分の質量を基準として、６０質量％以下であってよく、５０質量％以下であってもよく、４０質量％以下であってもよく、３０質量％以下であってもよく、２５質量％以下であってもよく、２０質量％以下であってもよく、１５質量％以下であってもよい。本実施形態では、インクジェットインクが高分子分散剤を含むため、光散乱性粒子の含有量を上記範囲とした場合であっても光散乱性粒子を良好に分散させることができる。
【０１１９】
発光性ナノ結晶粒子の含有量に対する光散乱性粒子の含有量の質量比（光散乱性粒子／発光性ナノ結晶粒子）は、漏れ光の低減効果に優れる観点から、０．１以上であってよく、０．２以上であってもよく、０．５以上であってもよい。質量比（光散乱性粒子／発光性ナノ結晶粒子）は、漏れ光の低減効果に優れ、インクジェット印刷時の連続吐出性（吐出安定性）により優れる観点から、５．０以下であってよく、２．０以下であってもよく、１．５以下であってもよい。なお、光散乱性粒子による漏れ光低減は、次のようなメカニズムによると考えられる。すなわち、光散乱性粒子が存在しない場合、バックライト光は画素部内をほぼ直進して通過するのみであり、発光性ナノ結晶粒子に吸収される機会が少ないと考えられる。一方、光散乱性粒子を発光性ナノ結晶粒子と同一の画素部内に存在させると、その画素部内でバックライト光が全方位に散乱され、それを発光性ナノ結晶粒子が受光することができるため、同一のバックライトを用いていても、画素部における光吸収量が増大すると考えられる。結果的に、このようなメカニズムで漏れ光を防ぐことが可能になったと考えられる。
【０１２０】
（高分子分散剤）
本発明において、高分子分散剤は、７５０以上の重量平均分子量を有し、かつ、光散乱性粒子に対し親和性を有する官能基を有する高分子化合物であり、光散乱性粒子を分散させる機能を有する。高分子分散剤は、光散乱性粒子に対し親和性を有する官能基を介して光散乱性粒子に吸着し、高分子分散剤同士の静電反発及び／又は立体反発により、光散乱性粒子をインクジェットインク中に分散させる。高分子分散剤は、光散乱性粒子の表面と結合して光散乱性粒子に吸着していることが好ましいが、発光性ナノ結晶粒子の表面に結合して発光性ナノ粒子に吸着していてもよく、インクジェットインク中に遊離していてもよい。
【０１２１】
ところで、従来のインクジェットインクを用いてインクジェット方式でカラーフィルタ画素部を形成する場合に吐出安定性が低下する原因の一つとして、発光性ナノ結晶粒子及び光散乱性粒子の凝集等が考えられる。そのため、発光性ナノ結晶粒子及び光散乱性粒子を微細化すること、発光性ナノ結晶粒子及び光散乱性粒子の含有量を減らすこと等により、吐出安定性を向上させることが考えられるが、この場合、漏れ光の低減効果が低下しやすく、吐出安定性と漏れ光の低減とを高次元で両立することは困難である。これに対し、高分子分散剤を更に含有するインクジェットインクによれば、優れた吐出安定性と漏れ光の低減とを高次元で両立することができる。このような効果が得られる理由は、明らかではないが、高分子分散剤によって、発光性ナノ結晶粒子及び光散乱性粒子（特に、光散乱性粒子）の凝集が顕著に抑制されるためであると推察される。
【０１２２】
光散乱性粒子に対し親和性を有する官能基としては、酸性官能基、塩基性官能基及び非イオン性官能基が挙げられる。酸性官能基は解離性のプロトンを有しており、アミン、水酸化物イオン等の塩基により中和されていてもよく、塩基性官能基は有機酸、無機酸等の酸により中和されていてもよい。
【０１２３】
酸性官能基としては、カルボキシル基（−ＣＯＯＨ）、スルホ基（−ＳＯ３Ｈ）、硫酸基（−ＯＳＯ３Ｈ）、ホスホン酸基（−ＰＯ（ＯＨ）３）、リン酸基（−ＯＰＯ（ＯＨ）３）、ホスフィン酸基（−ＰＯ（ＯＨ）−）、メルカプト基（−ＳＨ）、が挙げられる。
【０１２４】
塩基性官能基としては、一級、二級及び三級アミノ基、アンモニウム基、イミノ基、並びに、ピリジン、ピリミジン、ピラジン、イミダゾール、トリアゾール等の含窒素ヘテロ環基等が挙げられる。
【０１２５】
非イオン性官能基としては、ヒドロキシ基、エーテル基、チオエーテル基、スルフィニル基（−ＳＯ−）、スルホニル基（−ＳＯ２−）、カルボニル基、ホルミル基、エステル基、炭酸エステル基、アミド基、カルバモイル基、ウレイド基、チオアミド基、チオウレイド基、スルファモイル基、シアノ基、アルケニル基、アルキニル基、ホスフィンオキシド基、ホスフィンスルフィド基が挙げられる。
【０１２６】
光散乱性粒子の分散安定性の観点、発光性ナノ結晶粒子が沈降するという副作用を起こしにくい観点、高分子分散剤の合成の容易性の観点、及び官能基の安定性の観点から、酸性官能基としては、カルボキシル基、スルホ基、ホスホン酸基及びリン酸基が好ましく用いられ、塩基性官能基としては、アミノ基が好ましく用いられる。これらの中でも、カルボキシル基、ホスホン酸基及びアミノ基がより好ましく用いられ、最も好ましくはアミノ基が用いられる。
【０１２７】
酸性官能基を有する高分子分散剤は酸価を有する。酸性官能基を有する高分子分散剤の酸価は、好ましくは１〜１５０ｍｇＫＯＨ／ｇである。酸価が１ｍｇＫＯＨ／ｇ以上であると、光散乱性粒子の充分な分散性が得られやすく、酸価が１５０ｍｇＫＯＨ／ｇ以下であると、画素部（インクジェットインクの硬化物）の保存安定性が低下しにくい。
【０１２８】
高分子分散剤の酸価は、以下のように測定することができる。高分子分散剤ｐｇ及びフェノールフタレイン試液１ｍｌを、トルエンとエタノールとを体積比１：１で混合した混合溶液５０ｍｌに溶解させた試料液を準備し、０．１ｍｏｌ／Ｌエタノール性水酸化カリウム溶液（水酸化カリウム７．０ｇを蒸留水５．０ｍｌに溶解させ、９５ｖｏｌ％エタノールを加えることで１０００ｍｌに調整したもの）にて試料液が淡紅色を呈するまで滴定を行い、次式により酸価を算出できる。
酸価＝ｑ×ｒ×５．６１１／ｐ
式中、ｑは滴定に要した０．１ｍｏｌ／Ｌエタノール性水酸化カリウム溶液の滴定量（ｍｌ）を示し、ｒは滴定に要した０．１ｍｏｌ／Ｌエタノール性水酸化カリウム溶液の力価を示し、ｐは高分子分散剤の質量（ｇ）を示す。
【０１２９】
また、塩基性官能基を有する高分子分散剤はアミン価を有する。塩基性官能基を有する高分子分散剤のアミン価は、好ましくは１〜２００ｍｇＫＯＨ／ｇである。アミン価が１ｍｇＫＯＨ／ｇ以上であると、光散乱性粒子の充分な分散性が得られやすく、アミン価が２００ｍｇＫＯＨ／ｇ以下であると、画素部（インクジェットインクの硬化物）の保存安定性が低下しにくい。
【０１３０】
高分子分散剤のアミン価は、以下のように測定することができる。高分子分散剤ｘｇ及びブロモフェノールブルー試液１ｍｌを、トルエンとエタノールとを体積比１：１で混合した混合溶液５０ｍｌに溶解させた試料液を準備し、０．５ｍｏｌ／Ｌ塩酸にて試料液が緑色を呈するまで滴定を行い、次式によりアミン価を算出できる。
アミン価＝ｙ／ｘ×２８．０５
式中、ｙは滴定に要した０．５ｍｏｌ／Ｌ塩酸の滴定量（ｍｌ）を示し、ｘは高分子分散剤の質量（ｇ）を示す。
【０１３１】
高分子分散剤は、単一のモノマーの重合体（ホモポリマー）であってよく、複数種のモノマーの共重合体（コポリマー）であってもよい。また、高分子分散剤は、ランダム共重合体、ブロック共重合体又はグラフト共重合体のいずれであってもよい。また、高分子分散剤がグラフト共重合体である場合、くし形のグラフト共重合体であってよく、星形のグラフト共重合体であってもよい。高分子分散剤は、例えば、アクリル樹脂、ポリエステル樹脂、ポリウレタン樹脂、ポリアミド樹脂、ポリエーテル、フェノール樹脂、シリコーン樹脂、ポリウレア樹脂、アミノ樹脂、ポリエチレンイミン及びポリアリルアミン等のポリアミン、エポキシ樹脂、ポリイミドなどであってよい。
【０１３２】
高分子分散剤として、市販品を使用することも可能であり、市販品としては、味の素ファインテクノ株式会社のアジスパーＰＢシリーズ、ＢＹＫ社製のＤＩＳＰＥＲＢＹＫシリーズ並びにＢＹＫ−シリーズ、ＢＡＳＦ社製のＥｆｋａシリーズ等を使用することができる。
【０１３３】
市販品としては、例えば、ビックケミー社製の「ＤＩＳＰＥＲＢＹＫ−１３０」、「ＤＩＳＰＥＲＢＹＫ−１６１」、「ＤＩＳＰＥＲＢＹＫ−１６２」、「ＤＩＳＰＥＲＢＹＫ−１６３」、「ＤＩＳＰＥＲＢＹＫ−１６４」、「ＤＩＳＰＥＲＢＹＫ−１６６」、「ＤＩＳＰＥＲＢＹＫ−１６７」、「ＤＩＳＰＥＲＢＹＫ−１６８」、「ＤＩＳＰＥＲＢＹＫ−１７０」、「ＤＩＳＰＥＲＢＹＫ−１７１」、「ＤＩＳＰＥＲＢＹＫ−１７４」、「ＤＩＳＰＥＲＢＹＫ−１８０」、「ＤＩＳＰＥＲＢＹＫ−１８２」、「ＤＩＳＰＥＲＢＹＫ−１８３」、「ＤＩＳＰＥＲＢＹＫ−１８４」、「ＤＩＳＰＥＲＢＹＫ−１８５」、「ＤＩＳＰＥＲＢＹＫ−２０００」、「ＤＩＳＰＥＲＢＹＫ−２００１」、「ＤＩＳＰＥＲＢＹＫ−２００８」、「ＤＩＳＰＥＲＢＹＫ−２００９」、「ＤＩＳＰＥＲＢＹＫ−２０２０」、「ＤＩＳＰＥＲＢＹＫ−２０２２」、「ＤＩＳＰＥＲＢＹＫ−２０２５」、「ＤＩＳＰＥＲＢＹＫ−２０５０」、「ＤＩＳＰＥＲＢＹＫ−２０７０」、「ＤＩＳＰＥＲＢＹＫ−２０９６」、「ＤＩＳＰＥＲＢＹＫ−２１５０」、「ＤＩＳＰＥＲＢＹＫ−２１５５」、「ＤＩＳＰＥＲＢＹＫ−２１６３」、「ＤＩＳＰＥＲＢＹＫ−２１６４」、「ＢＹＫ−ＬＰＮ２１１１６」及び「ＢＹＫ−ＬＰＮ６９１９」；ＢＡＳＦ社製の「ＥＦＫＡ４０１０」、「ＥＦＫＡ４０１５」、「ＥＦＫＡ４０４６」、「ＥＦＫＡ４０４７」、「ＥＦＫＡ４０６１」、「ＥＦＫＡ４０８０」、「ＥＦＫＡ４３００」、「ＥＦＫＡ４３１０」、「ＥＦＫＡ４３２０」、「ＥＦＫＡ４３３０」、「ＥＦＫＡ４３４０」、「ＥＦＫＡ４５６０」、「ＥＦＫＡ４５８５」、「ＥＦＫＡ５２０７」、「ＥＦＫＡ１５０１」、「ＥＦＫＡ１５０２」、「ＥＦＫＡ１５０３」及び「ＥＦＫＡ  ＰＸ−４７０１」；ルーブリゾール社製の「ソルスパース３０００」、「ソルスパース９０００」、「ソルスパース１３２４０」、「ソルスパース１３６５０」、「ソルスパース１３９４０」、「ソルスパース１１２００」、「ソルスパース１３９４０」、「ソルスパース１６０００」、「ソルスパース１７０００」、「ソルスパース１８０００」、「ソルスパース２００００」、「ソルスパース２１０００」、「ソルスパース２４０００」、「ソルスパース２６０００」、「ソルスパース２７０００」、「ソルスパース２８０００」、「ソルスパース３２０００」、「ソルスパース３２５００」、「ソルスパース３２５５０」、「ソルスパース３２６００」、「ソルスパース３３０００」、「ソルスパース３４７５０」、「ソルスパース３５１００」、「ソルスパース３５２００」、「ソルスパース３６０００」、「ソルスパース３７５００」、「ソルスパース３８５００」、「ソルスパース３９０００」、「ソルスパース４１０００」、「ソルスパース５４０００」、「ソルスパース７１０００」及び「ソルスパース７６５００」；味の素ファインテクノ株式会社製の「アジスパーＰＢ８２１」、「アジスパーＰＢ８２２」、「アジスパーＰＢ８８１」、「ＰＮ４１１」及び「ＰＡ１１１」；エボニック社製の「ＴＥＧＯ  Ｄｉｓｐｅｒｓ６５０」、「ＴＥＧＯ  Ｄｉｓｐｅｒｓ６６０Ｃ」、「ＴＥＧＯ  Ｄｉｓｐｅｒｓ６６２Ｃ」、「ＴＥＧＯ  Ｄｉｓｐｅｒｓ６７０」、��ＴＥＧＯ  Ｄｉｓｐｅｒｓ６８５」、「ＴＥＧＯ  Ｄｉｓｐｅｒｓ７００」、「ＴＥＧＯ  Ｄｉｓｐｅｒｓ７１０」及び「ＴＥＧＯ  Ｄｉｓｐｅｒｓ７６０Ｗ」；楠本化成製の「ディスパロンＤＡ―７０３―５０」、「ＤＡ−７０５」及び「ＤＡ−７２５」などを用いることができる。
【０１３４】
高分子分散剤としては、上記のような市販品以外にも、塩基性基を含有するカチオン性モノマー及び／又は酸性基を有するアニオン性モノマーと、疎水基を有するモノマーと、必要により他のモノマー（ノニオン性モノマー、親水基を有するモノマー等）とを共重合させて合成したものを用いることができる。カチオン性モノマー、アニオン性モノマー、疎水基を有するモノマー及び他のモノマーの詳細については、特開２００４−２５０５０２号公報の段落００３４〜００３６に記載のモノマーを挙げることができる。
【０１３５】
また、例えば、特開昭５４−３７０８２号公報、特開昭６１−１７４９３９号公報などに記載のポリアルキレンイミンとポリエステル化合物を反応させた化合物、特開平９−１６９８２１号公報に記載のポリアリルアミンの側鎖のアミノ基をポリエステルで修飾した化合物、特開平９−１７１２５３号公報に記載のポリエステル型マクロモノマーを共重合成分とするグラフト重合体、特開昭６０−１６６３１８号公報に記載のポリエステルポリオール付加ポリウレタン等が好適に挙げられる。
【０１３６】
高分子分散剤の重量平均分子量は、光散乱性粒子を良好に分散することができ、漏れ光の低減効果を向上させることができる観点から、７５０以上であってよく、１０００以上であってもよく、２０００以上であってもよく、３０００以上であってもよい。高分子分散剤の重量平均分子量は、光散乱性粒子を良好に分散することができ、漏れ光の低減効果を向上させることができ、また、インクジェットインクの粘度を吐出可能で安定吐出に適する粘度とする観点から、１０００００以下であってよく、５００００以下であってもよく、３００００以下であってもよい。
【０１３７】
高分子分散剤の含有量は、光散乱性粒子の分散性の観点から、光散乱性粒子１００質量部に対して、０．５質量部以上であってよく、２質量部以上であってもよく、５質量部以上であってもよい。高分子分散の含有量は、画素部（インクジェットインクの硬化物）の湿熱安定性の観点から、光散乱性粒子１００質量部に対して、５０質量部以下であってよく、３０質量部以下であってもよく、１０質量部以下であってもよい。
【０１３８】
インクジェットインクは、本発明の効果を阻害しない範囲で、発光性ナノ結晶粒子、亜リン酸トリエステル化合物、光重合性成分、熱硬化性成分、光散乱性粒子、高分子分散剤及び有機リガンド以外の他の成分を更に含有していてもよい。他の成分としては、例えば光重合開始剤、光増感剤、溶剤等が挙げられる。
【０１３９】
（光増感剤）
光増感剤（増感剤）としては、９，１０−ジブトキシアントラセン、９，１０−ジエトキシアントラセン等が挙げられる。増感剤の含有量は、インクジェットインクの不揮発分の質量を基準として、０．００１質量％以上であってよく、１質量％以下であってよい。
【０１４０】
（溶剤）
インクジェットインクは、溶剤を含有していなくてもよい。この場合、溶剤を揮発させる工程を経る必要がないため、より効率的なインクジェットインクの硬化物の製造が可能となる。インクジェットインクが溶剤を含有する場合、溶剤としては、例えば、エチレングリコールモノブチルエーテルアセテート、ジエチレングリコールモノブチルエーテルアセテート、ジエチレングリコールモノエチルエーテルアセテート、ジエチレングリコールジブチルエーテル、アジピン酸ジエチル、シュウ酸ジブチル、マロン酸ジメチル、マロン酸ジエチル、コハク酸ジメチル、コハク酸ジエチル、１，４−ブタンジオールジアセテート、１，３−ブチレングリコールジアセテート、グリセリルトリアセテートなどが挙げられる。インクジェットインクを均一となるように調製する観点、及び、インクジェットインクの流動性等を高めてムラの少ないカラーフィルタ画素部（光変換層）を形成する観点から、溶剤を用いることが好ましい。
【０１４１】
溶剤の沸点は、インクジェットインクの連続吐出安定性の観点から、１８０℃以上であることが好ましい。また、画素部の形成時には、インクジェットインクの硬化前にインクジェットインクから溶剤を除去する必要があるため、溶剤を除去しやすい観点から、溶剤の沸点は３００℃以下であることが好ましい。
【０１４２】
上述のインクジェットインクは、公知慣用のカラーフィルタの製造方法に用いるインクとして適用が可能であるが、比較的高額である発光性ナノ結晶粒子、溶剤等の材料を無駄に消費せずに、必要な箇所に必要な量を用いるだけでカラーフィルタ画素部（光変換層）を形成できる点で、フォトリソグラフィ方式用よりも、インクジェット方式用に適合するよう、適切に調製して用いることが好ましい。
【０１４３】
インクジェットインクの２５℃における粘度は、例えば、インクジェット印刷時の吐出安定性（吐出性）の観点から、２ｍＰａ・ｓ以上であってよく、５ｍＰａ・ｓ以上であってもよく、７ｍＰａ・ｓ以上であってもよい。インクジェットインクの２５℃における粘度は、２０ｍＰａ・ｓ以下であってよく、１５ｍＰａ・ｓ以下であってもよく、１２ｍＰａ・ｓ以下であってもよい。インクジェットインクの２５℃における粘度は、２〜２０ｍＰａ・ｓ、２〜１５ｍＰａ・ｓ、２〜１２ｍＰａ・ｓ、５〜２０ｍＰａ・ｓ、５〜１５ｍＰａ・ｓ、５〜１２ｍＰａ・ｓ、７〜２０ｍＰａ・ｓ、７〜１５ｍＰａ・ｓ、又は７〜１２ｍＰａ・ｓであってもよい。
【０１４４】
インクジェットインクの４０℃における粘度は、例えば、インクジェット印刷時の吐出安定性（吐出性）の観点から、１ｍＰａ・ｓ以上、５ｍＰａ・ｓ以上、又は８ｍＰａ・ｓ以上であってもよい。また、インクジェットインクの４０℃における粘度は、１５ｍＰａ・ｓ以下、１２ｍＰａ・ｓ以下、又は１０ｍＰａ・ｓ以下であってもよい。インクジェットインクの４０℃における粘度は、１〜１５ｍＰａ・ｓ、５〜１５ｍＰａ・ｓ、８〜１２ｍＰａ・ｓ、又は１０〜１２ｍＰａ・ｓであってもよい。
【０１４５】
インクジェットインクの２５℃における粘度が２ｍＰａ・ｓ以上、及び／又は４０℃における粘度が１ｍＰａ・ｓ以上である場合、吐出ヘッドのインク吐出孔の先端におけるインクジェットインクのメニスカス形状が安定するため、インクジェットインクの吐出制御（例えば、吐出量及び吐出のタイミングの制御）が容易となる。一方、２５℃における粘度が２０ｍＰａ・ｓ以下、及び／又は４０℃における粘度が１５ｍＰａ・ｓ以下である場合、インク吐出孔からインクジェットインクを円滑に吐出させることができる。
【０１４６】
インクジェットインクの粘度は、例えば、Ｅ型粘度計によって測定される。インクジェットインクの粘度は、例えば、光重合性成分、熱硬化性成分及び高分子分散剤の重量平均分子量、溶剤の含有量などを変更することで所望の範囲に調整することができる。
【０１４７】
インクジェットインクの表面張力は、インクジェット方式に適した表面張力であることが好ましく、具体的には、２０〜４０ｍＮ／ｍの範囲であることが好ましく、２５〜３５ｍＮ／ｍであることがより好ましい。表面張力を該範囲とすることで飛行曲がりの発生を抑制することができる。なお、飛行曲がりとは、インクジェットインクをインク吐出孔から吐出させたとき、インクジェットインクの着弾位置が目標位置に対して３０μｍ以上のずれを生じることをいう。表面張力が４０ｍＮ／ｍ以下である場合、インク吐出孔の先端におけるメニスカス形状が安定するため、インクジェットインクの吐出制御（例えば、吐出量及び吐出のタイミングの制御）が容易となる。一方、表面張力が２０ｍＮ／ｍ以上である場合、飛行曲がりの発生を抑制できる。すなわち、着弾すべき画素部形成領域に正確に着弾されずにインクジェットインクの充填が不十分な画素部が生じたり、着弾すべき画素部形成領域に隣接する画素部形成領域（又は画素部）にインクジェットインクが着弾し、色再現性が低下したりすることがない。インクジェットインクの表面張力は、例えば、シリコン系界面活性剤、フッ素系界面活性剤、アセチレン系界面活性剤などを併用することで所望の範囲に調整することができる。
【０１４８】
ところで、従来のインク組成物を用いた画素部の形成工程は、フォトリソグラフィ方式により行われていたところ、フォトリソグラフィ方式に用いられるインク組成物は、バインダーポリマーとしてアルカリ可溶性樹脂を含有する。インク組成物をフォトグラフィー方式で用いる場合、まず、インク組成物を基材上に塗布し、インク組成物が溶剤を含有する場合には、さらにインク組成物を乾燥させて塗布膜を形成する。このようにして得られる塗布膜は、アルカリ現像液に可溶性であり、アルカリ現像液で処理されることでパターニングされる。この際、アルカリ現像液は、現像液の廃液処理の容易さ等の観点から、水溶液であることが大半を占めるため、インク組成物の塗布膜は水溶液で処理されることとなる。一方、発光性ナノ結晶粒子（量子ドット等）を用いたインク組成物の場合、発光性ナノ結晶粒子が水に対して不安定であり、発光性（例えば蛍光性）が水分により損なわれる。一方、本実施形態のインクジェットインクを用いてインクジェット方式により画素部を形成する場合、アルカリ現像液（水溶液）で処理する必要がなく、発光性ナノ結晶粒子の発光性が水分により損なわれることがない。
【０１４９】
また、インク組成物の塗布膜に対してアルカリ現像液による処理を行わない場合でも、インク組成物がアルカリ可溶性である場合、インク組成物の塗布膜が大気中の水分を吸収しやすく、時間が経過するにつれて発光性ナノ結晶粒子（量子ドット等）の発光性（例えば蛍光性）が損なわれてゆく。この観点から、本実施形態においては、インクジェットインクの塗布膜はアルカリ不溶性であることが好ましい。すなわち、本実施形態のインクジェットインクは、アルカリ不溶性の塗布膜を形成可能なインクジェットインクであることが好ましい。このようなインクジェットインクは、光重合性化合物及び／又は熱硬化性樹脂として、アルカリ不溶性の光重合性化合物及び／又は熱硬化性樹脂を用いることにより得ることができる。インクジェットインクの塗布膜がアルカリ不溶性であるとは、１質量％の水酸化カリウム水溶液に対する２５℃におけるインクジェットインクの塗布膜の溶解量が、インクジェットインクの塗布膜の全質量を基準として、３０質量％以下であることを意味する。インクジェットインクの塗布膜の上記溶解量は、好ましくは１０質量％以下であり、より好ましくは３質量％以下である。なお、インクジェットインクがアルカリ不溶性の塗布膜を形成可能なインクジェットインクであることは、インクジェットインクを基材上に塗布した後、溶剤を含む場合８０℃、３分の条件で乾燥して得られる厚さ１μｍの塗布膜の、上記溶解量を測定することにより確認できる。
【０１５０】
＜インクジェットインクの製造方法＞
次に、上述した実施形態のインクジェットインクの製造方法について説明する。インクジェットインクの製造方法は、少なくとも発光性ナノ結晶粒子（例えば発光性ナノ結晶粒子の分散体）と、亜リン酸トリエステル化合物と、を混合する工程を備えている。例えば、上述したインクジェットインクの構成成分を混合し、分散処理を行うことで得られる。以下では、インクジェットインクの製造方法の一例として、発光性ナノ結晶粒子と、亜リン酸トリエステル化合物と、光散乱性粒子と、光重合性化合物及び／又は熱硬化性樹脂と、高分子分散剤と、を含有するインクジェットインクの製造方法を説明する。
【０１５１】
インクジェットインクの製造方法は、例えば、光散乱性粒子及び高分子分散剤を含有する、光散乱性粒子の分散体を用意する第１の工程と、光散乱性粒子の分散体と発光性ナノ結晶粒子と亜リン酸トリエステル化合物とを混合する第２の工程と、を備える。この方法では、光散乱性粒子の分散体が光重合性成分、及び／又は、熱硬化性成分と、必要に応じて溶剤とを更に含有してよく、第２の工程において、光重合性成分、及び／又は、熱硬化性成分を更に混合してもよい。この方法によれば、光散乱性粒子を充分に分散させることができる。そのため、画素部における漏れ光を低減することができると共に、吐出安定性に優れるインクジェットインクを容易に得ることができる。
【０１５２】
光散乱性粒子の分散体を用意する工程では、光散乱性粒子と、高分子分散剤と、場合により、光重合性成分、及び／又は、熱硬化性成分を混合し、分散処理を行うことにより光散乱性粒子の分散体を調製してよい。混合及び分散処理は、ビーズミル、ペイントコンディショナー、遊星撹拌機、ジェットミル等の分散装置を用いて行ってよい。光散乱性粒子の分散性が良好となり、光散乱性粒子の平均粒子径を所望の範囲に調整しやすい観点から、ビーズミル、ペイントコンディショナー、又はジェットミルを用いることが好ましい。
【０１５３】
第２の工程では、光散乱性粒子の分散体、発光性ナノ結晶粒子の分散体、及び亜リン酸トリエステル化合物のうちの２種の混合物と、他の１種とを混合してもよく、これらを同時に混合してもよいが、光散乱性粒子の分散体と、亜リン酸トリエステル化合物を含有する発光性ナノ結晶粒子の分散体とを混合するのが、インクジェットインクの蛍光量子収率低下をより効果的に抑制できる観点から好ましい。この方法によれば、発光性ナノ結晶粒子を充分に分散させることができる。そのため、画素部における漏れ光を低減することができると共に、吐出安定性に優れるインクジェットインクを容易に得ることができる。発光性ナノ結晶粒子の分散体を用意する工程では、光散乱性粒子の分散体を用意する工程と同様の分散装置を用いて、発光性ナノ結晶粒子と、光重合性成分、及び／又は、熱硬化性成分との混合及び分散処理を行ってよい。
【０１５４】
本実施形態のインクジェットインクにおいては、圧電素子を用いた機械的吐出機構による、ピエゾジェット方式のインクジェット記録装置に適用することが好ましい。ピエゾジェット方式では、吐出に当たり、インクジェットインクが瞬間的に高温に晒されることがなく、発光性ナノ結晶粒子の変質が起こり難く、カラーフィルタ画素部（光変換層）も期待した通りの発光特性がより容易に得られやすい。
【０１５５】
＜光変換層及びカラーフィルタ＞
次に、上述した実施形態のインクジェットインクを用いた、光変換層及びカラーフィルタの詳細について、図面を参照しつつ説明する。なお、以下の説明において、同一又は相当要素には同一符号を用い、重複する説明は省略する。
【０１５６】
図１は、一実施形態のカラーフィルタの模式断面図である。図１に示すように、カラーフィルタ１００は、基材４０と、基材４０上に設けられた光変換層３０と、を備える。光変換層３０は、複数の画素部１０と、遮光部２０と、を備えている。
【０１５７】
光変換層３０は、画素部１０として、第１の画素部１０ａと、第２の画素部１０ｂと、第３の画素部１０ｃとを有している。第１の画素部１０ａと、第２の画素部１０ｂと、第３の画素部１０ｃとは、この順に繰り返すように格子状に配列されている。遮光部２０は、隣り合う画素部の間、すなわち、第１の画素部１０ａと第２の画素部１０ｂとの間、第２の画素部１０ｂと第３の画素部１０ｃとの間、第３の画素部１０ｃと第１の画素部１０ａとの間に設けられている。言い換えれば、これらの隣り合う画素部同士は、遮光部２０によって離間されている。
【０１５８】
第１の画素部１０ａ及び第２の画素部１０ｂは、それぞれ上述した実施形態のインクジェットインクの硬化物を含む。硬化物は、発光性ナノ結晶粒子と、光散乱性粒子と、硬化成分とを含有する。硬化成分は、光重合性化合物、及び／又は、熱硬化性樹脂の硬化物であり、具体的には、光重合性化合物の重合、及び／又は、熱硬化性樹脂の架橋によって得られる硬化物である。すなわち、第１の画素部１０ａは、第１の硬化成分１３ａと、第１の硬化成分１３ａ中にそれぞれ分散された第１の発光性ナノ結晶粒子１１ａ及び第１の光散乱性粒子１２ａとを含む。同様に、第２の画素部１０ｂは、第２の硬化成分１３ｂと、第２の硬化成分１３ｂ中にそれぞれ分散された第２の発光性ナノ結晶粒子１１ｂ及び第２の光散乱性粒子１２ｂとを含む。第１の画素部１０ａ及び第２の画素部１０ｂにおいて、第１の硬化成分１３ａと第２の硬化成分１３ｂとは同一でもあっても異なっていてもよく、第１の光散乱性粒子１２ａと第２の光散乱性粒子１２ｂとは同一でもあっても異なっていてもよい。
【０１５９】
第１の発光性ナノ結晶粒子１１ａは、４２０〜４８０ｎｍの範囲の波長の光を吸収し６０５〜６６５ｎｍの範囲に発光ピーク波長を有する光を発する、赤色発光性のナノ結晶粒子である。すなわち、第１の画素部１０ａは、青色光を赤色光に変換するための赤色画素部と言い換えてよい。また、第２の発光性ナノ結晶粒子１１ｂは、４２０〜４８０ｎｍの範囲の波長の光を吸収し５００〜５６０ｎｍの範囲に発光ピーク波長を有する光を発する、緑色発光性のナノ結晶粒子である。すなわち、第２の画素部１０ｂは、青色光を緑色光に変換するための緑色画素部と言い換えてよい。
【０１６０】
インクジェットインクの硬化物を含む画素部における発光性ナノ結晶粒子の含有量は、漏れ光の低減効果に優れる観点から、インクジェットインクの硬化物の全質量を基準として、５質量％以上であってよく、１０質量％以上であってもよく、１５質量％以上であってもよく、２０質量％以上であってもよく、３０質量％以上であってもよく、４０質量％以上であってもよい。発光性ナノ結晶粒子の含有量は、画素部の信頼性に優れる観点から、インクジェットインクの硬化物の全質量を基準として、７０質量％以下であってよく、６０質量％以下であってもよく、５５質量％以下であってもよく、５０質量％以下であってもよい。
【０１６１】
インクジェットインクの硬化物を含む画素部における光散乱性粒子の含有量は、漏れ光の低減効果に優れる観点から、インクジェットインクの硬化物の全質量を基準として、０．１質量％以上であってよく、１質量％以上であってもよく、５質量％以上であってもよく、７質量％以上であってもよく、１０質量％以上であってもよく、１２質量％以上であってもよい。光散乱性粒子の含有量は、漏れ光の低減効果に優れる観点及び画素部の信頼性に優れる観点から、インクジェットインクの硬化物の全質量を基準として、６０質量％以下であってよく、５０質量％以下であってもよく、４０質量％以下であってもよく、３０質量％以下であってもよく、２５質量％以下であってもよく、２０質量％以下であってもよく、１５質量％以下であってもよい。
【０１６２】
第３の画素部１０ｃは、４２０〜４８０ｎｍの範囲の波長の光に対し３０％以上の透過率を有する。そのため、第３の画素部１０ｃは、４２０〜４８０ｎｍの範囲の波長の光を発する光源を用いる場合に、青色画素部として機能する。第３の画素部１０ｃは、例えば、上述の光重合性化合物、及び／又は、熱硬化性樹脂を含有する組成物の硬化物を含む。硬化物は、第３の硬化成分１３ｃを含有する。第３の硬化成分１３ｃは、光重合性化合物、及び／又は、熱硬化性樹脂の硬化物であり、具体的には、光重合性化合物の重合、及び／又は、熱硬化性樹脂の架橋によって得られる硬化物である。すなわち、第３の画素部１０ｃは、第３の硬化成分１３ｃを含む。第３の画素部１０ｃが上述の硬化物を含む場合、光重合性化合物、及び／又は、熱硬化性樹脂を含有する組成物は、４２０〜４８０ｎｍの範囲の波長の光に対する透過率が３０％以上となる限りにおいて、上述のインクジェットインクに含有される成分のうち、光重合性化合物及び熱硬化性樹脂以外の成分を更に含有していてもよい。なお、第３の画素部１０ｃの透過率は、顕微分光装置により測定することができる。
【０１６３】
画素部（第１の画素部１０ａ、第２の画素部１０ｂ及び第３の画素部１０ｃ）の厚さは、例えば、１μｍ以上であってよく、２μｍ以上であってもよく、３μｍ以上であってもよい。画素部（第１の画素部１０ａ、第２の画素部１０ｂ及び第３の画素部１０ｃ）の厚さは、例えば、３０μｍ以下であってよく、２０μｍ以下であってもよく、１５μｍ以下であってもよい。
【０１６４】
遮光部２０は、隣り合う画素部を離間して混色を防ぐ目的及び光源からの光漏れを防ぐ目的で設けられる、いわゆるブラックマトリックスである。遮光部２０を構成する材料は、特に限定されず、クロム等の金属の他、バインダーポリマーにカーボン微粒子、金属酸化物、無機顔料、有機顔料等の遮光性粒子を含有させた樹脂組成物の硬化物等を用いることができる。ここで用いられるバインダーポリマーとしては、ポリイミド樹脂、アクリル樹脂、エポキシ樹脂、ポリアクリルアミド、ポリビニルアルコール、ゼラチン、カゼイン、セルロース等の樹脂を１種又は２種以上混合したもの、感光性樹脂、Ｏ／Ｗエマルジョン型の樹脂組成物（例えば、反応性シリコーンをエマルジョン化したもの）などを用いることができる。遮光部２０の厚さは、例えば、０．５μｍ以上であってよく、１０μｍ以下であってよい。
【０１６５】
基材４０は、光透過性を有する透明基材であり、例えば、石英ガラス、パイレックス（登録商標）ガラス、合成石英板等の透明なガラス基板、透明樹脂フィルム、光学用樹脂フィルム等の透明なフレキシブル基材などを用いることができる。これらの中でも、ガラス中にアルカリ成分を含まない無アルカリガラスからなるガラス基板を用いることが好ましい。具体的には、コーニング社製の「７０５９ガラス」、「１７３７ガラス」、「イーグル２００」及び「イーグルＸＧ」、旭硝子社製の「ＡＮ１００」、日本電気硝子社製の「ＯＡ−１０Ｇ」及び「ＯＡ−１１」が好適である。これらは、熱膨脹率の小さい素材であり寸法安定性及び高温加熱処理における作業性に優れる。
【０１６６】
以上の光変換層３０を備えるカラーフィルタ１００は、４２０〜４８０ｎｍの範囲の波長の光を発する光源を用いる場合に好適に用いられる。
【０１６７】
カラーフィルタ１００は、例えば、基材４０上に遮光部２０をパターン状に形成した後、基材４０上の遮光部２０によって区画された画素部形成領域に、上述したインクジェットインクをインクジェット方式により選択的に付着させ、必要に応じて、乾燥により溶剤を揮発させた後、活性エネルギー線の照射又は加熱によりインク組成物を硬化させる方法により製造することができる。
【０１６８】
遮光部２０を形成させる方法は、基材４０の一面側の複数の画素部間の境界となる領域に、クロム等の金属薄膜、又は、遮光性粒子を含有させた樹脂組成物の薄膜を形成し、この薄膜をパターニングする方法等が挙げられる。金属薄膜は、例えば、スパッタリング法、真空蒸着法等により形成することができ、遮光性粒子を含有させた樹脂組成物の薄膜は、例えば、塗布、印刷等の方法により形成することができる。パターニングを行う方法としては、フォトリソグラフィ法等が挙げられる。
【０１６９】
インクジェット方式としては、エネルギー発生素子として電気熱変換体を用いたバブルジェット（登録商標）方式、或いは圧電素子を用いたピエゾジェット方式等が挙げられる。
【０１７０】
インクジェットインクの硬化を活性エネルギー線（例えば紫外線）の照射により行う場合、例えば、水銀ランプ、メタルハライドランプ、キセノンランプ、ＬＥＤ等を用いてよい。照射する光の波長は、例えば、２００ｎｍ以上であってよく、４４０ｎｍ以下であってよい。露光量は、例えば、１０ｍＪ／ｃｍ２以上であってよく、４０００ｍＪ／ｃｍ２以下であってよい。
【０１７１】
インクジェットインクの硬化を加熱により行う際の加熱温度は、例えば、１１０℃以上であってよく、２５０℃以下であってよい。加熱時間は、例えば、１０分以上であってよく、１２０分以下であってよい。
【０１７２】
以上、カラーフィルタ及び光変換層、並びにこれらの製造方法の一実施形態について説明したが、本実施形態のインクジェットインクは、上述した製造方法に限られるものではない。
【０１７３】
例えば、光変換層は、第３の画素部１０ｃに代えて、又は、第３の画素部１０ｃに加えて、青色発光性のナノ結晶粒子を含有するインクジェットインクの硬化物を含む画素部（青色画素部）を備えていてもよい。また、光変換層は、赤、緑、青以外の他の色の光を発するナノ結晶粒子を含有するインクジェットインクの硬化物を含む画素部（例えば黄色画素部）を備えていてもよい。
【０１７４】
また、光変換層の画素部の少なくとも一部は、発光性ナノ結晶粒子以外の顔料を含有する組成物の硬化物を含むものであってもよい。
【０１７５】
また、カラーフィルタは、遮光部のパターン上に、遮光部よりも幅の狭い撥インク性を持つ材料からなる撥インク層を備えていてもよい。また、撥インク層を設けるのではなく、画素部形成領域を含む領域に、濡れ性可変層としての光触媒含有層をベタ塗り状に形成した後、該光触媒含有層にフォトマスクを介して光を照射して露光を行い、画素部形成領域の親インク性を選択的に増大させてもよい。光触媒としては、酸化チタン、酸化亜鉛等が挙げられる。
【０１７６】
また、カラーフィルタは、基材と画素部との間に、ヒドロキシプロピルセルロース、ポリビニルアルコール、ゼラチン等を含むインク受容層を備えていてもよい。
【０１７７】
また、カラーフィルタは、画素部上に保護層を備えていてもよい。この保護層は、カラーフィルタを平坦化するとともに、画素部に含有される成分、又は、画素部に含有される成分及び光触媒含有層に含有される成分の液晶層への溶出を防止するために設けられるものである。保護層を構成する材料は、公知のカラーフィルタ用保護層として使用されているものを使用できる。
【０１７８】
カラーフィルタ及び光変換層の製造では、インクジェット方式が用いられる。一方、フォトリソグラフィ方式で画素部を形成する場合、まず、基材にインク組成物を層状に塗工し、インク組成物層を形成する。次いで、インク組成物層をパターン状に露光した後、現像液を用いて現像する。このようにして、インク組成物の硬化物からなる画素部が形成される。現像液は、通常アルカリ性であるため、バインダーポリマーとして、アルカリ可溶性のポリマーが用いられる。このようにフォトリソグラフィ方式では、その原理上、材料のほぼ２／３以上を除去することとなり、材料が無駄になるため、材料の使用効率の観点から、インクジェット方式がフォトリソグラフィ方式よりも優れている。
【０１７９】
また、本実施形態の光変換層の画素部には、上記した発光性ナノ結晶粒子に加えて、発光性ナノ結晶粒子の発光色と概ね同色の顔料を更に含有させてもよい。例えば、液晶表示素子の画素部として、青色光を吸収して発光する発光性ナノ結晶粒子を含有する画素部を採用する場合、光源からの光として青色光乃至は４５０ｎｍにピークを持つ準白色光を用いるが、画素部における発光性ナノ結晶粒子の濃度が十分でない場合には、液晶表示素子を駆動させた際に光源からの光が光変換層を透過してしまう。この光源からの透過光（青色光、漏れ光）と、発光性ナノ結晶粒子が発する光とが混色してしまう。このような混色の発生による色再現性の低下を防止する観点から、光変換層の画素部に顔料を含有させてもよい。顔料を画素部に含有させるため、インクジェットインクに顔料を含有させてもよい。
【０１８０】
また、本実施形態の光変換層中の赤色画素部（Ｒ）、緑色画素部（Ｇ）、及び青色画素部（Ｂ）のうち、１種又は２種を発光性ナノ結晶粒子を含有させずに色材を含有させた画素部としてもよい。ここで使用し得る色材としては、公知の色材を使用することができる。例えば、赤色画素部（Ｒ）に用いる色材としては、ジケトピロロピロール顔料及び／又はアニオン性赤色有機染料が挙げられる。緑色画素部（Ｇ）に用いる色材としては、ハロゲン化銅フタロシニアン顔料、フタロシアニン系緑色染料、フタロシアニン系青色染料とアゾ系黄色有機染料との混合物からなる群から選ばれる少なくとも１種が挙げられる。青色画素部（Ｂ）に用いる色材としては、ε型銅フタロシニアン顔料及び／又はカチオン性青色有機染料が挙げられる。これらの色材の使用量は、光変換層に含有させる場合には、透過率の低下を防止できる観点から、画素部（インクジェットインクの硬化物）の全質量を基準として、１〜５質量％であることが好ましい。
【実施例】
【０１８１】
以下、実施例により本発明を具体的に説明する。ただし、本発明は下記の実施例のみに限定されるものではない。なお、実施例で用いた材料は全て、アルゴンガスを導入して溶存酸素を除去したものを用いた。酸化チタンについては、混合前に、１ｍｍＨｇの減圧下、２時間、１２０℃で加熱し、アルゴンガス雰囲気下で放冷したものを用いた。実施例で用いた液状の材料は、混合前にあらかじめ、モレキュラーシーブス３Ａで４８時間以上脱水して用いた。
【０１８２】
＜ＩｎＰ/ＺｎＳｅＳ／ＺｎＳナノ結晶粒子分散体（不揮発分３０質量％）の準備＞
[赤色発光ナノ結晶粒子コア（ＩｎＰコア）の合成]
トリオクチルホスフィンオキシド（ＴＯＰＯ）５ｇ、酢酸インジウム１．４６ｇ（５ｍｍｏｌ）、及びラウリン酸３．１６ｇ（１５．８ｍｍｏｌ）を反応フラスコに添加し混合物を得た。窒素環境下において当該混合物を１６０℃にて４０分間加熱した後、真空下で２５０℃にて２０分間加熱した。次いで、反応温度（混合物の温度）を窒素（Ｎ２）環境の下で３００℃に昇温した。この温度で、１−オクタデセン（ＯＤＥ）３ｇとトリス（トリメチルシリル）ホスフィン０．２５ｇ（１ｍｍｏｌ）との混合物を反応フラスコに迅速に導入し、反応温度を２６０℃に維持した。５分後、ヒーターの除去により反応を停止させ、得られた反応溶液を室温に冷却した。次いで、トルエン８ｍｌ、エタノール２０ｍｌをグローブボックス中の反応溶液に添加した。続いて遠心分離を行いＩｎＰナノ結晶粒子を沈殿させた後、上澄みの傾瀉によって、ＩｎＰナノ結晶粒子を得た。次いで、得られたＩｎＰナノ結晶粒子をヘキサンに分散させて、ＩｎＰナノ結晶粒子のヘキサン分散液（ＩｎＰナノ結晶粒子含有量：５質量％）を得た。
【０１８３】
［ラウリン酸インジウム溶液の調製］
１−オクタデセン（ＯＤＥ）１０ｇ、酢酸インジウム１４６ｍｇ（０．５ｍｍｏｌ）及びラウリン酸３００ｍｇ（１．５ｍｍｏｌ）を反応フラスコに添加し混合物を得た。真空下において混合物を１４０℃にて２時間加熱することで透明な溶液（ラウリン酸インジウム前駆体溶液）を得た。この前駆体溶液は、必要になるまで室温でグローブボックス中に維持した。なお、ラウリン酸インジウムは室温では溶解性が低く沈殿しやすいため、前駆体溶液を使用する際は、前駆体溶液（ＯＤＥ混合物）中の沈殿したラウリン酸インジウムを約９０℃に加熱して透明な溶液を形成した後、所望量を計量して用いた。
【０１８４】
［赤色発光ナノ結晶粒子の成長］
ＩｎＰナノ結晶粒子（ＩｎＰコア）のヘキサン分散液、及びラウリン酸インジウム溶液を反応フラスコに仕込み、混合物を得た。ＩｎＰコアのヘキサン分散液及びラウリン酸インジウム溶液の仕込み量はそれぞれ０．５ｇ（ＩｎＰコア含有量：２５ｍｇ）、５ｇとした。真空下、室温にて混合物を１０分間静置した後、窒素ガスでフラスコ内を常圧に戻し、混合物の温度を２３０℃に上げ、その温度で２時間保持してヘキサンをフラスコ内部から除去した。次いで、フラスコ内温を２５０℃まで昇温し、１−オクタデセン（ＯＤＥ）３ｇとトリス（トリメチルシリル）ホスフィン０．０３ｇ（０．１２５ｍｍｏｌ）の混合物を反応フラスコに迅速に導入し、反応温度を２３０℃に維持した。５分後、ヒーターの除去により反応を停止させ、得られた反応溶液を室温に冷却した。次いで、トルエン８ｍｌ、エタノール２０ｍｌをグローブボックス中の反応溶液に添加した。続いて遠心分離を行いＩｎＰナノ結晶粒子を沈殿させた後、上澄みの傾瀉によって、ＩｎＰナノ結晶粒子を得た。次いで、得られたＩｎＰナノ結晶粒子をヘキサンに分散させて、ＩｎＰナノ結晶粒子の分散液（ＩｎＰナノ結晶粒子含有量：５質量％）を得た。
【０１８５】
［赤色発光ナノ結晶粒子シェル（ＺｎＳｅＳ／ＺｎＳシェル）の合成］
次いで、上記で得られたヘキサン分散液２．５ｇを反応フラスコに仕込み、オレイン酸０．７ｇを反応フラスコに添加し、温度を８０℃に上げ、２時間保持した。次いで、この反応混合物中に、ＯＤＥ１ｍｌに溶解したジエチル亜鉛１４ｍｇ、ビス（トリメチルシリル）セレニド８ｍｇ及びヘキサメチルジシラチアン７ｍｇ（ＺｎＳｅＳ前駆体溶液）を滴下し、２００℃に昇温して１０分保持することによって、厚さ０．５モノレイヤーのＺｎＳｅＳシェルを形成させた。
【０１８６】
次いで、温度を１４０℃に上げ、３０分間保持した。次に、この反応混合物中にＯＤＥ２ｍｌに溶解したジエチル亜鉛６９ｍｇ及びヘキサメチルジシラチアン６６ｍｇ（ＺｎＳ前駆体溶液）を滴下し温度を２００℃に上げて３０分保持することにより、厚さ２モノレイヤーのＺｎＳシェルを形成させた。ＺｎＳ前駆体溶液の滴下の１０分後に、ヒーターの除去により反応を停止させた。次いで、反応混合物を室温に冷却し、得られた白色沈殿物を遠心分離によって除去することにより、ＩｎＰ／ＺｎＳｅＳ／ＺｎＳナノ結晶粒子が分散した透明なナノ結晶粒子分散液（ＯＤＥ分散液）を得た。
【０１８７】
［発光性ナノ結晶粒子用の有機リガンドの合成］
ＪＥＦＡＭＩＮＥ  Ｍ−１０００（Ｈｕｎｔｓｍａｎ社製）をフラスコに投入した後、窒素ガス環境にて攪拌しながら、そこにＪＥＦＡＭＩＮＥ  Ｍ−１０００と等モル量の無水コハク酸（Ｓｉｇｍａ−Ａｌｄｒｉｃｈ社製）を添加した。フラスコの内温を８０℃に昇温し、８時間攪拌することにより、淡い黄色の粘稠な油状物として下記式（１Ａ）で表されるリガンドを得た。
【化４】
2019086743.tif 000006
【０１８８】
[リガンド交換によるＩｎＰ／ＺｎＳｅＳ／ＺｎＳナノ結晶粒子分散液の作製]
上記有機リガンド３０ｍｇを上記で得られたナノ結晶粒子のＯＤＥ溶液１ｍｌに添加した。次いで、９０℃で５時間加熱することによりリガンド交換を行った。リガンド交換の進行に伴い、ナノ結晶粒子の凝集が見られた。リガンド交換終了後、上澄みの傾瀉を行い、ナノ結晶粒子にエタノール３ｍｌを加え、超音波処理して再分散させた。ｎ−ヘキサンを１０ｍｌをリガンド交換の後のナノ結晶粒子溶液３ｍｌへ添加した。続いて、遠心分離を行いナノ結晶粒子を沈殿させた後、上澄みの傾瀉及び真空下での乾燥によってナノ結晶粒子（上記有機リガンドで修飾されたＩｎＰ／ＺｎＳｅＳ／ＺｎＳナノ結晶粒子）を得た。
【０１８９】
＜光重合性化合物の準備＞
光重合性化合物として、以下の材料を準備した。
・[（３−エチルオキセタン−３−イル）メチル]エーテル（ＤＯＸ）（東亞合成株式会社製  アロンオキセタンＯＸＴ−２２１）
・リモネンジオキシド（ＬＤＯ）（巴工業株式会社製）
・１，６−ヘキサンジオールジメタクリレート（ＨＤＤＭ）（新中村化学工業株式会社製ＮＫエステルＨＤ−Ｎ）
・メタクリル酸（３−エチルオキセタン−３−イル）メチル（宇部興産株式会社製  ＥＴＡＲＮＡＣＯＬＬ、ＯＸＭＡ）
・ジプロピレングリコールジアクリレート（ＤＰＧＤＡ）（ＭＩＷＯＮ社製、ＭＩＲＡＭＥＲ  Ｍ２２２）
ＬＤＯ及びＨＤＤＭは、発光性ナノ結晶粒子の分散媒として用いた。ＯＸＭＡ及びＤＰＧＤＡは、光散乱性粒子の分散媒として用いた。ＤＯＸは亜リン酸トリエステル化合物の選定試料に用いた。
【０１９０】
＜光重合開始剤の準備＞
光重合開始剤として、以下の材料を準備した。
・光カチオン重合開始剤：ＣＰＩ−１００Ｐ（サンアプロ株式会社製の商品名、「ＣＰＩ」は登録商標）
・光ラジカル重合開始剤：フェニル（２，４，６−トリメチルベンゾイル）ホスフィン酸エチル（ＩＧＭ社製  Ｏｍｎｉｒａｄ、ＴＰＯ−Ｌ）
＜光増感剤の準備＞
光増感剤として、以下の材料を準備した。
・９，１０−ジブトキシアントラセン（川崎化成工業株式会社製  アントラキュアーＵＶＳ−１３３１）
【０１９１】
＜亜リン酸トリエステル化合物の準備＞
亜リン酸トリエステル化合物として、以下の材料を準備した。
・Ｐ１：トリフェニルホスファイト（株式会社ＡＤＥＫＡ製、アデカスタブＴＰＰ）
・Ｐ２：２−エチルヘキシルジフェニルホスファイト（株式会社ＡＤＥＫＡ製、アデカスタブＣ）
・Ｐ３：２，２’−メチレンビス（４，６−ジ−ｔｅｒｔ−ブチル−１−フェノキシ）（２−エチルヘキシルオキシ）ホスホラス（株式会社ＡＤＥＫＡ製、アデカスタブＨＰ−１０）
・Ｐ４：トリス（２，４−ジ−ｔｅｒｔ−ブチルフェニル）ホスファイト（株式会社ＡＤＥＫＡ製、アデカスタブ２１１２）
・Ｐ５：３，９−ビス（２，６−ジ−ｔｅｒｔ−ブチル−４−メチルフェノキシ）−２，４，８，１０−テトラオキサ−３，９−ジホスファスピロ［５．５］ウンデカン（株式会社ＡＤＥＫＡ製、アデカスタブＰＥＰ３６）
・Ｐ６：Ｏ,Ｏ'-ジアルキル(Ｃ８〜１８)[又はビス(アルキル(Ｃ８〜９)フェニル)]ペンタエリスリトールジホスファイト（株式会社ＡＤＥＫＡ製、アデカスタブＰＥＰ８）
・Ｐ７：トリスノニルフェニルホスファイト（株式会社ＡＤＥＫＡ製、アデカスタブ１１７８）
・Ｐ８：アルカノール(Ｃ１２〜１５)・４,４'-イソプロピリデンジフェノール・トリフェニルホスファイト重縮合物（株式会社ＡＤＥＫＡ製、アデカスタブ１５００）
・Ｐ９：トリスイソデシルホスファイト（株式会社ＡＤＥＫＡ製、アデカスタブ３０１０）
・Ｐ１０：ジフェニルイソデシルホスファイト（株式会社ＡＤＥＫＡ製、アデカスタブ１３５Ａ）
【０１９２】
＜光散乱性粒子の準備＞
光散乱性粒子として、酸化チタンであるＣＲ−６０−２（石原産業株式会社製の商品名、平均粒子径（体積平均径）：２１０ｎｍ）を準備した。
【０１９３】
＜高分子分散剤の準備＞
高分子分散剤として、アジスパーＰＢ−８２１（味の素ファインテクノ株式会社製の商品名）を用意した。
【０１９４】
[蛍光量子収率の評価１：クエンチ抑制試験（亜リン酸トリエステル候補の選定）]
ナノ結晶粒子分散液を用いて、以下の方法により、蛍光量子収率の評価（クエンチ抑制試験）を行った。発光性ナノ結晶粒子分散媒には、光重合性化合物である、ＤＯＸを用いた。ＤＯＸ２ｇをねじ口ガラスビンに入れ、その後酸化防止剤（株式会社ＡＤＥＫＡ製アデカスタブシリーズ）を０．０２ｇ加えた。その後、発光性ナノ結晶粒子分散液（不揮発分濃度：３０質量％）を０．０２ｇ加えて混合し、試験用サンプルを調製した。試験用サンプルは、２５℃の条件で、２週間静置してから蛍光量子収率（ＱＹ）を測定した。蛍光量子収率（ＱＹ）の測定は浜松ホトニクス株式会社製の絶対量子収率測定装置Ｑｕａｎｔａｕｒｕｓ−ＱＹで行った。結果を表１に示す。亜リン酸トリエステル化合物は、重合性化合物に対する溶解性及びＱＤクエンチ抑制効果の高いものを選定した。
【０１９５】
（ＱＹ測定方法）
ＱＹは、Ｑｕａｎｔａｕｒｕｓ−ＱＹの溶液測定モードで測定した。専用セルにＰＧＭＥＡ（プロピレングリコールモノメチルエーテルアセテート）を約４ｍｌ入れ、続いて試験用サンプルを約１ｍｌ加えて測定試料を調製した。ＱＹ測定では、測定値が最高値を示すまでＰＧＭＥＡで、測定試料の希釈を繰返し、その最高値を試験用サンプルのＱＹとした。
【０１９６】
ＱＹ（蛍光量子収率、内部量子収率）は、蛍光ナノ結晶が吸収した光（光子）のうち、どの程度の割合で蛍光として観測者側に放射されるかを示す値である。従って、この値が大きければ発光性ナノ結晶粒子の発光特性が優れていることを示しており、重要な評価指標である。ここでは赤色蛍光ナノ結晶について記載するが、異なる発光色においても算出方法は同様である。
赤色蛍光ナノ結晶のＱＹ＝放射された赤色光の光子数／蛍光ナノ結晶が吸収した青色光の光子数×１００（％）
【表１】
2019086743.tif 000007
【０１９７】
ＱＹ及び光重合性化合物への易溶解性の観点からアデカスタブＴＰＰとアデカスタブＣを候補とした。
［蛍光量子収率の評価２：クエンチ抑制試験（添加率の検討）］
ナノ結晶粒子分散液を用いて、以下の方法により、蛍光量子収率の評価（クエンチ抑制試験）を行った。発光性ナノ結晶粒子分散媒には、光重合性化合物である、ＬＤＯ又はＨＤＤＭを用いた。
【０１９８】
光重合性化合物（ＬＤＯ又はＨＤＤＭ）２ｇをねじ口ガラスビンに添加した。次いで、このガラスビンに、亜リン酸トリエステル化合物を、光重合性化合物（発光性ナノ結晶粒子分散媒）に対して、表２に示す含有量（単位：質量％）となるように添加して、混合した。その後、ナノ結晶粒子分散液（不揮発分濃度：３０質量％）を０．０２ｇ加えて混合し、試験用サンプルを調製した。試験用サンプルは、２５℃の条件で、２週間静置してから蛍光量子収率（ＱＹ）を測定した。蛍光量子収率（ＱＹ）の測定は上記同様の方法で行った。結果を表２に示す。
【０１９９】
【表２】
2019086743.tif 000008
【０２００】
亜リン酸トリエステル化合物を添加した試験用サンプルは、添加しなかった試験用サンプルと比べて、蛍光量子収率の低下が抑制されていた。
【０２０１】
［蛍光量子収率の評価３：クエンチ抑制試験（添加剤に対しての効果の確認）］
各種添加剤（光カチオン重合開始剤（ＣＰＩ−１００Ｐ）、増感剤（ＵＶＳ−１３３１）又は光ラジカル重合開始剤（ＴＰＯ−Ｌ））存在下での、インクジェットインクの蛍光量子収率の変化について調べた。光重合性化合物（発光性ナノ結晶粒子分散媒）に、各種添加剤を、光重合性化合物に対して、表３に示す含有量（単位：質量％）となるように添加して溶解させたもの２ｇに亜リン酸トリエステル化合物（Ｐ２）を光重合性化合物に対して、表３に示す含有量（単位：質量％）となるように加えた。続いて発光性ナノ結晶粒子分散液（不揮発分濃度：３０質量％、プロピレングリコールモノメチルエーテルアセテート（ＰＧＭＥＡ）に合成したナノ結晶粒子を分散させたもの）を０．０２ｇ加えて混合し、試験用サンプルを調製した。試験用サンプルは、２５℃の条件で、２週間静置してから蛍光量子収率を測定した。また、亜リン酸トリエステル化合物を添加しなかったこと以外は、上記同様にして、亜リン酸トリエステル化合物非添加の場合についても、２週間静置後の蛍光量子収率を測定した。蛍光量子収率は上記同様の方法で測定した。結果を表３に示す。
【０２０２】
【表３】
2019086743.tif 000009
【０２０３】
＜実施例１＞
（１）インクジェットインクの調製
（発光性ナノ結晶粒子／光重合性化合物分散体の調製）
発光性ナノ結晶粒子（発光性ナノ結晶粒子及び有機リガンド）と、ＬＤＯ（光重合性化合物（発光性ナノ結晶粒子分散媒））に亜リン酸トリエステル化合物（Ｐ２）を、ＬＤＯに対して３質量％加えたものと、を混合し、超音波洗浄器にて処理してナノ結晶粒子を分散させることにより、発光性ナノ結晶粒子／光重合性化合物分散体１を得た（不揮発分：４７．５％）。なお、本実施例において、表中の発光性ナノ結晶粒子及び有機リガンドの質量の合計は、不揮発分の質量である。
【０２０４】
（光散乱性粒子分散体の調製）
酸化チタン３０．０ｇと、高分子分散剤０．９ｇと、ＯＸＭＡ４９．５ｇとを混合し、不揮発分３８．４％の混合液を作製した。容器内の配合物にジルコニアビーズ（直径：１．２５ｍｍ）を加えた後、ペイントコンディショナーを用いて２時間振とうさせることで分散処理し、ポリエステルメッシュフィルターにてジルコニアビーズを除去することで光散乱性粒子分散体１を得た。分散体中の光散乱性粒子の平均粒子径（体積平均径ＭＶ）は０．２２μｍであった。なお、本実施例において、上記光散乱性粒子分散体中の光散乱性粒子の平均粒子径（体積平均径ＭＶ）は、動的光散乱式粒度分布計（日機装（株）社製、商品名「ナノトラック」）を用いて測定した。
【０２０５】
（インクジェットインクの調製）
光散乱性粒子分散体１を５．２３ｇと、発光性ナノ結晶粒子／光重合性化合物分散体１を４．２１ｇと、亜リン酸トリエステル化合物含有光カチオン重合開始剤を０．４７ｇと、光増感剤（ＵＶＳ−１３３１）を０．０９ｇとを均一に混合した後、混合物を孔径５μｍのメンブレンフィルターでろ過し、実施例１のインクジェットインクを得た。なお、亜リン酸トリエステル化合物含有光カチオン重合開始剤は、亜リン酸トリエステル化合物（Ｐ２）を光カチオン重合開始剤（ＣＰＩ−１００Ｐ）の質量を基準として０．５質量％添加したものを使用した。得られた実施例１のインクジェットインクは、調製後２週間後に、以下に示す項目について評価した。結果を表４に示す。
【０２０６】
（インクジェットインクの粘度）
Ｅ型粘度計（東機産業株式会社製  ＴＶ−２２）により、実施例１のインクジェットインクの４０℃での粘度（単位：ｍＰａ・ｓ）を測定した。結果を表４に示す。
【０２０７】
（インクジェットインクの表面張力）
表面張力計（Ｋｒuｓｓ社製  Ｋ１００）により、実施例１のインクジェットインクの表面張力（単位：ｍＮ／ｍ）を測定した。結果を表４に示す。
【０２０８】
（２）評価
上記（１）で得られたインクジェットインクを用いて、インクジェットインクの量子収率、塗布膜の外部量子効率（ＥＱＥ）、インクジェットインク吐出性（ＩＪ吐出性）及びＵＶ硬化性について評価した。結果を表４に示す。
【０２０９】
［インクジェットインクの量子収率（ＱＹ）の評価］
インクジェットインクの量子収率（ＱＹ）は、浜松ホトニクス株式会社製の絶対量子収率測定装置Ｑｕａｎｔａｕｒｕｓ−ＱＹにより、測定した。測定したインクジェットインクの量子効率は、以下の基準に基づき、評価した。
Ａ：５０％以上
Ｂ：３０％以上５０％未満
Ｃ：３０％未満
【０２１０】
［インクジェットインクの硬化物（塗布膜）の外部量子効率（ＥＱＥ）の評価］
実施例１のインクジェットインクを、ガラス基板（スライドガラス）上に、乾燥後の膜厚が６μｍとなるように、スピンコーターにて塗布した。得られた膜を乾燥させた後、乾燥後の膜に紫外線を２０００ｍＪ／ｃｍ２の露光量で照射した。これにより、インクジェットインクを硬化させて、ガラス基板上にインクジェットインクの硬化物からなる層（光変換層）を形成した。以上の操作により、評価用試料１を得た。
【０２１１】
外部量子効率（ＥＱＥ）の測定は、以下の方法により行った。すなわち、面発光光源としてシーシーエス（株）社製の青色ＬＥＤ（ピーク発光波長：４５０ｎｍ）を用いた。この青色ＬＥＤの上側に、大塚電子株式会社製の放射分光光度計（商品名：ＭＣＰＤ−９８００）に接続した積分球を設置した。青色ＬＥＤと積分球との間に評価用試料１を挿入し、青色ＬＥＤを点灯させて観測されるスペクトル、各波長における照度を測定した。上記の測定装置で測定されるスペクトル、及び照度より、以下のようにして外部量子効率（ＥＱＥ）を求めた。この値は、光変換層に入射した光（光子）のうち、どの程度の割合で蛍光として観測者側に放射されるかを示す値である。従って、この値が大きければ光変換層が優れていることを示しており、重要な評価指標である。
外部量子効率＝Ｐ（Ｒｅｄ）／Ｅ（Ｂｌｕｅ）×１００    （％）
ここで、Ｅ（Ｂｌｕｅ）及びＰ（Ｒｅｄ）は、それぞれ以下を表す。
Ｅ（Ｂｌｕｅ）：
３８０〜４９０ｎｍ（又は３８０〜５００ｎｍ）の波長における「照度×波長÷ｈｃ」の、この波長域での合計値を表す（これは観測した光子数に相当する値である。）。なお、ｈは、プランク定数、ｃは光速を表す。
Ｐ（Ｒｅｄ）：
５９０〜７８０ｎｍの測定波長における「照度×波長÷ｈｃ」の、この波長域での合計値を表す（観測した光子数に相当する）。
【０２１２】
塗布膜の外部量子効率の評価は、以下の基準に基づいて行った。結果を表３に示す。
Ａ：２０％以上
Ｂ：１０％以上２０％未満
Ｃ：１０％未満
【０２１３】
［インクジェットインクの硬化物（塗布膜）の青色光透過率］
塗布膜の青色光透過率は、外部量子効率の測定と同じ装置により、外部量子効率と同時に測定した。塗布膜の青色光透過率の評価は、以下の基準に基づいて行った。結果を表３に示す。
Ａ：１５％以下
Ｂ：１５％以上３０％未満
Ｃ：３０％以上
【０２１４】
［インクジェットインク（ＩＪ）吐出性（吐出安定性）］
インクジェットプリンター（富士フイルムＤｉｍａｔｉｘ社製、商品名「ＤＭＰ−２８５０」）を用いて、インクジェットインクの吐出試験を実施した。吐出試験では、インクジェットインクを６０分間連続で吐出させた。なお、本インクジェットプリンターのインクを吐出するヘッド部には１６個のノズルが形成されており、１ノズル当たり、吐出一回あたりのインクジェットインクの使用量は１０ｐＬとした。ＩＪ吐出性を以下の基準で評価した。結果を表１に示す。
Ａ：連続吐出可能（１６個のノズル中、１０ノズル以上で連続吐出可能）、かつ、２分停止後再吐出可能
Ｂ：連続吐出不可（１６個のノズル中、連続吐出可能なノズル数が９ノズル以下）
Ｃ：吐出不可
【０２１５】
［ＵＶ硬化性］
実施例１のインクジェットインクを、ガラス基板（スライドガラス）上に、膜厚が５μｍとなるように、スピンコーターにて塗布した。得られた膜を窒素置換ボックスに入れ、窒素で満たした状態にし、紫外線を２０００ｍＪ／ｃｍ２の露光量で照射した。ＵＶ硬化性は、以下の基準に基づいて評価した。
Ａ：２０００ｍＪ／ｃｍ２以下の露光量で硬化可能
Ｂ：２０００ｍＪ／ｃｍ２以下の露光量で硬化不良（タックが残る等）
【０２１６】
＜実施例２＞
（１）インクジェットインクの調製
（発光性ナノ結晶粒子／光重合性化合物分散体の調製）
合成した発光性ナノ結晶粒子と、ＨＤＤＭ（光重合性化合物（発光性ナノ結晶粒子分散媒））に亜リン酸トリエステル化合物（Ｐ２）を、ＨＤＤＭの質量を基準として１質量％添加したものと、を混合し、超音波洗浄器にて処理して発光性ナノ結晶粒子を分散させることにより、発光性ナノ結晶粒子／光重合性化合物分散体２を得た（不揮発分：３４．５％）。
【０２１７】
（光散乱性粒子分散体の調製）
酸化チタン３３．０ｇと、高分子分散剤１．０ｇと、亜リン酸トリエステル化合物含有光重合性化合物２６．０ｇとを混合した。容器内の配合物にジルコニアビーズ（直径：１．２５ｍｍ）を加えた後、ペイントコンディショナーを用いて２時間振とうさせることで分散処理し、ポリエステルメッシュフィルターにてジルコニアビーズを除去することで光散乱性粒子分散体２を得た。分散体中の光散乱性粒子の平均粒子径（体積平均径ＭＶ）は０．２２μｍであった。なお、亜リン酸トリエステル化合物含有光重合性化合物は、亜リン酸トリエステル化合物（Ｐ２）を、ＤＰＧＤＡ（光重合性化合物）の質量を基準として０．５質量％添加したものを使用した。
【０２１８】
（インクジェットインクの調製）
光散乱性粒子分散体２を１．１１ｇと、発光性ナノ結晶粒子／光重合性化合物分散体２を１．７８ｇと、光ラジカル重合開始剤（ＴＰＯ−Ｌ）を０．１ｇと、を均一に混合した後、混合物を孔径５μｍのメンブレンフィルターでろ過し、実施例２のインクジェットインクを得た。得られた実施例２のインクジェットインクは、実施例１と同様にして評価した。結果を表４に示す。
【０２１９】
＜比較例１＞
ＬＤＯ及び光カチオン重合開始剤（ＣＰＩ−１００Ｐ）を、亜リン酸トリエステル化合物を添加せずに使用したこと以外は実施例１と同様にして比較例１のインクジェットインクを得た。得られた比較例１のインクジェットインクは、実施例１と同様にして評価した。結果を表４に示す。
【０２２０】
＜比較例２＞
ＨＤＤＭ及びＤＰＧＤＡを、亜リン酸トリエステル化合物を添加せずに使用したこと以外は実施例２と同様にして比較例２のインクジェットインクを得た。得られた比較例２のインクジェットインクは、実施例１と同様にして評価した。結果を表４に示す。
【０２２１】
＜実施例３＞
インクジェットインクの組成が表４に示すとおりになるように変更した。実施例１と同様にして、ＬＤＯにＬＤＯの質量を基準として３質量％、ＣＰＩ−１００ＰにＣＰＩ−１００Ｐの質量を基準として３質量％となるように亜リン酸トリエステル化合物（Ｐ２）を添加したものを用いて、実施例３のインクジェットインクを得た。得られた実施例３のインクジェットインクは、実施例１と同様にして評価した。結果を表４に示す。
【０２２２】
＜実施例４＞
インクジェットインクの組成が表４に示すとおりになるように変更した。実施例２と同様にして、ＤＰＧＤＡにＤＰＧＤＡの質量を基準として０．５質量％となるように亜リン酸トリエステル化合物（Ｐ２）を添加したものを用いて、実施例４のインクジェットインクを得た。得られた実施例４のインクジェットインクは、実施例１と同様にして評価した。結果を表４に示す。
【０２２３】
【表４】
2019086743.tif 000010
【符号の説明】
【０２２４】
１０…画素部、１０ａ…第１の画素部、１０ｂ…第２の画素部、１０ｃ…第３の画素部、１１ａ…第１の発光性ナノ結晶粒子、１１ｂ…第２の発光性ナノ結晶粒子、１２ａ…第１の光散乱性粒子、１２ｂ…第２の光散乱性粒子、２０…遮光部、３０…光変換層、４０…基材、１００…カラーフィルタ。
【図１】
2019086743.tif 000012